C08G2/00	アルデヒドまたはその環状オリゴマーのまたはケトンの付加重合体:それらと５０モル％未満の他の物質との付加共重合体
C08G2/02	波動エネルギーまたは粒子線により開始される重合
C08G2/04	分子量に影響する化合物を用いることによる重合，例．連鎖移動剤
C08G2/06	触媒（触媒一般Ｂ０１Ｊ）
C08G2/08	ホルムアルデヒドの重合
C08G2/10	ホルムアルデヒドの環状オリゴマーの重合
C08G2/12	アセトアルデヒドまたはその環状オリゴマーの重合
C08G2/14	グループＣ０８Ｇ２／０８からＣ０８Ｇ２／１２に含まれないアルデヒド単独の重合
C08G2/16	ケトン単独の重合
C08G2/18	アルデヒドまたはケトンの共重合
C08G2/20	他のアルデヒドまたはケトンとの
C08G2/22	エポキシ化合物との
C08G2/24	アセタールとの
C08G2/26	炭素―炭素不飽和を含む化合物との
C08G2/28	重合後の処理
C08G2/30	後処理による化学的変性
C08G2/32	エステル化によるもの
C08G2/34	エーテル化によるもの
C08G2/36	解重合によるもの
C08G2/38	高分子化合物にアルデヒドまたはケトンを重合することによりつくられたブロックまたはグラフト重合体
C08G4/00	アルデヒドまたはケトンのポリアルコールとの重縮合体；環中に少くとも一回−Ｏ−Ｃ−Ｏ−基が現われるような複素環式酸素化合物の付加重合体（アルデヒドの環状オリゴマーのＣ０８Ｇ２／００）<br><br><u>｛注</u><br><br>　このグループにおいては，＋ＩＤＴという表現は以下の内容を意味する。　−　ここに分類される文献は，ポリアセタールに関するＩＤＴグループに分類されていた:　−　それらは，管理上，該　ＩＤＴグループからこのグループに再分類された｝
C08G6/00	アルデヒドまたはケトンのみの重縮合体
C08G6/02	アルデヒドのケトンとの
C08G8/00	アルデヒドまたはケトンのフェノールのみとの重縮合体<br><br><u>｛注</u><br><br>　このグループにおいては，＋ＩＤＴという表現は以下の内容を意味する。　−　ここに分類される文献は，フェノールの反応生成物に関連するＩＤＴグループに分類されていた:　−　それらは，管理上，該　ＩＤＴグループからこのグループに再分類された｝
C08G8/02	ケトンの
C08G8/04	アルデヒドの
C08G8/06	フルフラールの
C08G8/08	ホルムアルデヒドの，例．その場で形成されたホルムアルデヒドの
C08G8/10	フェノール（石炭酸）との
C08G8/12	ただ一個の炭化水素置換基をＯＨ基に対してオルソまたはパラ位置に有する一価フェノールとの，例．ｐ―第三ブチルフェノール
C08G8/14	ハロゲン化フェノールとの
C08G8/16	アミノ―またはニトロフェノールとの
C08G8/18	カルボン酸またはスルホン酸基で置換されたフェノールとの
C08G8/20	多価フェノールとの
C08G8/22	レゾルシノール
C08G8/24	グループＣ０８Ｇ８／１０からＣ０８Ｇ８／２０のうちの１つのみには包含されない２種またはそれ以上のフェノールの混合物との
C08G8/26	アルデヒドとケトンの混合物からの
C08G8/28	化学的に変性された重縮合物
C08G8/30	不飽和化合物によるもの，例，テルペン．．<br><br><u>｛注</u><br><br>　このグループにおいては，＋ＩＤＴという表現は以下の内容を意味する。．．　−　ここに分類される文献は，フェノールと不飽和化合物との反応生成物に関連するＩＤＴグループに分類されていた:．．　−　それらは，管理上，該　ＩＤＴグループからこのグループに再分類された｝
C08G8/32	有機酸またはその誘導体によるもの，例．脂肪油
C08G8/34	天然樹脂または樹脂酸によるもの，例．ロジン
C08G8/36	エーテル化によるもの
C08G8/38	高分子化合物にアルデヒドまたはケトンを重縮合することによりつくられるブロックまたはグラフト重合体
C08G10/00	アルデヒドまたはケトンの芳香族炭化水素またはハロゲン化芳香族炭化水素のみとの重縮合体
C08G10/02	アルデヒドの
C08G10/04	化学的に変性された重縮合体
C08G10/06	高分子化合物にアルデヒドまたはケトンを重縮合することによりつくられるブロックまたはグラフト重合体
C08G12/00	アルデヒドまたはケトンの，窒素に結合した水素を有する化合物のみとの重縮合体（アミノフェノールＣ０８Ｇ８／１６）
C08G12/02	アルデヒドの
C08G12/04	非環式または炭素環式化合物との
C08G12/043	｛Ｃ０８Ｇ１２／０６　から　Ｃ０８Ｇ１２／２４のうちの２以上のグループに包含される少なくとも２つの化合物との｝
C08G12/046	｛１種が尿素またはチオ尿素であるもの｝
C08G12/06	アミン
C08G12/08	芳香族
C08G12/10	Ｘ＝Ｃ（―Ｎ＜）２（ＸはＯ，ＳまたはＮ―）なる構造を有する非環式化合物との
C08G12/12	尿素；チオ尿素
C08G12/14	ジシアンジアミド；ジシアンジアミジン；グアニジン；ビグアニジン；ビューレット；セミカルバジド
C08G12/16	ジシアンジアミド
C08G12/18	シアナミドとの
C08G12/20	ウレタンまたはチオウレタンとの
C08G12/22	カルボン酸アミドとの（ポリアミドのアルデヒドとの反応Ｃ０８Ｇ６９／５０）
C08G12/24	スルホン酸アミドとの
C08G12/26	複素環式化合物との
C08G12/263	｛Ｃ０８Ｇ１２／２８からＣ０８Ｇ１２／３２のグループの２以上に包含される少なくとも２つの化合物との｝
C08G12/266	｛１種がメラミンであるもの｝
C08G12/28	置換ジアジン，ジアゾールまたはトリアゾールとの
C08G12/30	置換トリアジンとの
C08G12/32	メラミン
C08G12/34	複素環式化合物と非環式または炭素環式化合物との
C08G12/36	尿素；チオ尿素
C08G12/38	およびメラミン
C08G12/40	化学的に変性された重縮合物
C08G12/42	エーテル化によるもの
C08G12/421	｛非環式または炭素環式化合物に基づく重縮合体の｝
C08G12/422	｛尿素またはチオ尿素に基づくもの｝
C08G12/424	｛複素環式化合物に基づく重縮合体の｝
C08G12/425	｛トリアジンに基づくもの｝
C08G12/427	｛メラミン｝
C08G12/428	｛複素環式化合物および非環式または炭素環式化合物に基づく重縮合体の｝
C08G12/44	エステル化によるもの
C08G12/46	高分子化合物にアルデヒドまたはケトンを重縮合することによりつくられるブロックまたはグラフト重合体
C08G14/00	アルデヒドまたはケトンの，グループＣ０８Ｇ８／００からＣ０８Ｇ１２／００の少くとも２つに包含される２種またはそれ以上の他の単量体との重縮合体
C08G14/02	アルデヒドの
C08G14/04	フェノールとの
C08G14/06	フェノールおよび窒素に結合した水素を含む単量体との
C08G14/08	尿素；チオ尿素
C08G14/10	メラミン
C08G14/12	化学的に変性された重縮合物
C08G14/14	高分子化合物にアルデヒドまたはケトンを重縮合することによりつくられるブロックまたはグラフト重合体
C08G16/00	アルデヒドまたはケトンの，グループＣ０８Ｇ４／００からＣ０８Ｇ１４／００に含まれない単量体との重縮合体（ポリニトリルとのＣ０８Ｇ６９／３８）
C08G16/02	アルデヒドの
C08G16/0206	｛無機化合物との｝
C08G16/0212	｛非環式または炭素環式有機化合物との｝
C08G16/0218	｛炭素および水素以外の原子を含有するもの｝
C08G16/0225	｛酸素を含有するもの｝
C08G16/0231	｛窒素を含有するもの｝
C08G16/0237	｛いおうを含有するもの｝
C08G16/0243	｛りんを含有するもの｝
C08G16/025	｛複素環式有機化合物との｝
C08G16/0256	｛環に酸素を含有するもの｝
C08G16/0262	｛フルフリルアルコール｝
C08G16/0268	｛環に窒素を含有するもの｝
C08G16/0275	｛環にいおうを含有するもの｝
C08G16/0281	｛環にりんを含有するもの｝
C08G16/0287	｛有機金属化合物または金属含有有機化合物との｝
C08G16/0293	｛天然物，油，瀝青物，残渣との｝
C08G16/04	化学的に変性された重縮合物
C08G16/06	高分子化合物にアルデヒドまたはケトンを重縮合することによりつくられたブロックまたはグラフト重合体
C08G18/00	イソシアネートまたはイソチオシアネートの重合生成物（単量体または触媒が特定化されていない多孔質または発泡体材料の製造法Ｃ０８Ｊ）<br><br><u>｛注</u><br><br>１．　このグループにおいては，サブクラスＭ０８Ｇのインデキシングコードが付加される２．　グループＣ０８Ｇ１８／１６からＣ０８Ｇ１８／８１４１においては，もしＣ０８Ｇ１８／０９に追加の分類が付与されないときは，Ｃ０８Ｇ２１０５／００からＣ０８Ｇ２１０５／０６のインデキシングコードが付加される３．このグループにおいては，＋ＩＤＴという表現は以下の内容を意味する。　−　ここに分類される文献は，イソシアネートまたはイソチオシアネートの反応生成物に関連するＩＤＴグループに分類されていた:　−　それらは，管理上，該　ＩＤＴグループからこのグループに再分類された｝
C08G18/003	｛活性水素を持たないエポキシ化合物との（活性水素を持つエポキシ樹脂とのものＣ０８Ｇ１８／５８）｝
C08G18/006	｛アルデヒドとの｝
C08G18/02	イソシアネートまたはイソチオシアネートのみの
C08G18/022	｛イソシアヌレート基を含有する重合生成物｝
C08G18/025	｛カルボジイミド基を含有する重合生成物｝
C08G18/027	｛ウレトジオン基を含有する重合生成物｝
C08G18/04	ビニル化合物との
C08G18/06	活性水素を有する化合物との
C08G18/08	方法
C08G18/0804	｛イオン性基またはイオン類似基を含有する重合体の製造｝．．．<br><br><u>｛注</u><br><br>．　活性水素またはイソシアネートまたはイソチオシアネート基を持つ不飽和低分子量化合物から製造される重合体は，　Ｃ０８Ｇ１８／６７から　Ｃ０８Ｇ１８／８１の後の注に従って，それぞれ　Ｃ０８Ｇ１８／６７および　Ｃ０８Ｇ１８／８１のグループに分類される｝
C08G18/0809	｛カチオン性基またはカチオン類似基を含有するもの｝
C08G18/0814	｛アンモニア基またはそれを形成する基を含有するもの｝
C08G18/0819	｛アニオン性基またはアニオン類似基を含有するもの｝
C08G18/0823	｛カルボン酸塩基またはそれを形成する基を含有するもの｝
C08G18/0828	｛スルホネート基またはスルホネート基を形成する基を含有するもの｝
C08G18/0833	｛カチオン性基またはカチオン類似基とアニオン性基またはアニオン類似基をともに含有するもの｝
C08G18/0838	｛非反応性化合物の存在科での重合体の製造　（組成物の製造　Ｃ０８Ｌ７５／００）｝
C08G18/0842	｛液体希釈剤の存在下で　（Ｃ０８Ｇ１８／０８０４　が優先）｝
C08G18/0847	｛重合体の溶剤の存在下で｝
C08G18/0852	｛溶剤が有機のもの｝
C08G18/0857	｛溶剤がポリオールであるもの｝
C08G18/0861	｛重合体の分散相または重合体中に分散された相の存在下で｝
C08G18/0866	｛分散する相または分散相が水性媒体であるもの｝
C08G18/0871	｛分散する相または分散された相が有機物であるもの｝
C08G18/0876	｛分散する相または分散相がポリオールであるもの｝
C08G18/088	｛反応混合物または反応成分からの水または二酸化炭素の除去｝
C08G18/0885	｛添加剤を使用するもの，例．吸着剤｝
C08G18/089	｛反応遅延化剤｝
C08G18/0895	｛連続法による重合体の製造　（Ｃ０８Ｇ１８／０８３８　が優先）｝．．．<br><br><u>｛注</u><br><br>．１．　Ｃ０８Ｇ１８／１０および　Ｃ０８Ｇ１８／１２の記号の後，または正の符号（＋）で分けて，第二番目または以降の工程の反応成分がＣ０８Ｇ１８／２８０５，　Ｃ０８Ｇ１８／３０から　Ｃ０８Ｇ１８／３８，　Ｃ０８Ｇ１８／４０から　Ｃ０８Ｇ１８／６４（サブノーテーションなしで），　Ｃ０８Ｇ１８／６５　から　Ｃ０８Ｇ１８／６６，　Ｃ０８Ｇ１８／７０　から　Ｃ０８Ｇ１８／８０のひとつの記号により示される。．．．２．　Ｃ０８Ｇ１８／１０　および　Ｃ０８Ｇ１８／１２の記号の後，または正の符号（＋）で分けて，少なくとも一部のイソシアネート基またはイソチオシアネート基が反応混合物中で起こす相互反応が関与する，プレポリマー中または反応性添加剤中でのイソシアネートまたはチオイソシアネートのオリゴマー化はそれぞれＣ０８Ｇ１８／０２または　Ｃ０８Ｇ１８／０９によりまたはそのサブノーテーションにより示される。｝
C08G18/09	イソシアネート基あるいはイソチオシアネート基の一部が反応混合物の中で起こす相互反応を伴う，イソシアネートまたはイソチオシアネートのオリゴマー化を含むもの（予め形成されているオリゴマーを使用するものＣ０８Ｇ１８／７９）
C08G18/092	｛イソシアヌレート基へのオリゴマー化｝
C08G18/095	｛カーボジイミド基またはウレトンイミン基へのオリゴマー化｝
C08G18/097	｛ウレトジオン基へのオリゴマー化｝
C08G18/10	最初の反応段階におけるイソシアネートまたはイソチオシアネートと活性水素を有する化合物との反応を伴うプレポリマー法　（｛Ｃ０８Ｇ１８／０８３８　が優先｝；＆鎖されたポリイソシアネート　Ｃ０８Ｇ１８／８０）　
C08G18/12	第一重合段階において活性水素を有する２またはそれ以上の化合物を用いるもの
C08G18/14	｛ＩＰＣ　４｝　多孔質製品の製造
C08G18/16	触媒（触媒一般Ｂ０１Ｊ）
C08G18/161	｛Ｃ０８Ｇ１８／１６６，　Ｃ０８Ｇ１８／１８またはＣ０８Ｇ１８／２２の少なくとも２つのグループに包含される２以上の成分を含有するもの　｝
C08G18/163	｛Ｃ０８Ｇ１８／１８　およびＣ０８Ｇ１８／２２に包含されるもの｝
C08G18/165	｛Ｃ０８Ｇ１８／１８および　Ｃ０８Ｇ１８／２４に包含されるもの｝
C08G18/166	｛グループＣ０８Ｇ１８／１８からＣ０８Ｇ１８／２６に含まれない触媒｝
C08G18/168	｛有機化合物｝
C08G18/18	第二または第三アミンまたはそれらの塩を含むもの
C08G18/1808	｛アルキレンポリアミン基を持つもの｝
C08G18/1816	｛炭素環式基を持つもの｝
C08G18/1825	｛ヒドロキシル基または一級アミン基を持つもの｝
C08G18/1833	｛エーテル，アセタールまたはオルトエステル基を持つもの｝
C08G18/1841	｛１個以上の窒素原子または酸素原子に結合したカルボニル基を持つもの｝
C08G18/185	｛シアノ基を持つもの｝
C08G18/1858	｛炭素−窒素二重結合を持つもの｝
C08G18/1866	｛炭素−炭素不飽和結合を持つもの｝
C08G18/1875	｛アンモニウム塩または二級アミンまたは三級アミンと酸の混合物を含有するもの｝
C08G18/1883	｛酸素および窒素以外の異種原子を持つもの｝
C08G18/1891	｛蒸気状態で｝
C08G18/20	複素環式アミン；その塩
C08G18/2009	｛１個の複素環を含有するもの｝
C08G18/2018	｛環に１個の窒素原子を持つもの｝
C08G18/2027	｛環に２個の窒素原子を持つもの｝
C08G18/2036	｛環にすくなくとも３個の窒素原子を持つもの｝
C08G18/2045	｛縮合複素環を含有するもの｝
C08G18/2054	｛縮合環系に１個の窒素原子を持つもの｝
C08G18/2063	｛縮合環系に２個の窒素原子を持つもの｝
C08G18/2072	｛縮合環系にすくなくとも３個の窒素原子を持つもの｝
C08G18/2081	｛少なくとも２個の非縮合複素環を持つもの｝
C08G18/209	｛環に酸素および窒素以外の異項原子を持つもの｝
C08G18/22	金属化合物を含むもの
C08G18/222	｛グループ　Ｃ０８Ｇ１８／２２５からＣ０８Ｇ１８／２６に含まれない金属化合物｝
C08G18/225	｛アルカリまたはアルカリ土類金属の｝
C08G18/227	｛アンチモン，ビスマスまたはひ素の｝
C08G18/24	すず化合物
C08G18/242	｛すず−炭素結合を含有する有機金属化合物｝
C08G18/244	｛カルボン酸のすず塩｝
C08G18/246	｛さらにすず−炭素結合を含有するもの｝
C08G18/248	｛すずの無機化合物｝
C08G18/26	鉛化合物
C08G18/28	活性水素含有使用化合物に特徴のあるもの．．<br><br><u>注</u><br><br>　グループＣ０８Ｇ１８／２８からＣ０８Ｇ１８／６９において，気泡材料製造のための水の添加は考慮しない。｛水が活性水素を持つ唯一の化合物である場合は除くＣ０８Ｇ１８／３０２。特定の単量体または触媒にＣ０８Ｇ１８／００の１つのクラスを帰属させる場合は，唯一の発泡剤としての水の添加はインデキシングコードＣ０８Ｇ２１０１／００８３(ＥＣＬＡ)で示す。さらに，水の特定の凝集形，例．吸着水および結晶水，もＣ０８Ｊ９／０２に分類する。｝
C08G18/2805	｛活性水素を含有するただひとつの基を持つ化合物　（活性水素を含有する末端基を持つビニル重合体　Ｃ０８Ｇ１８／６２）｝
C08G18/281	｛モノカルボン酸化合物｝
C08G18/2815	｛モノヒドロキシ化合物｝
C08G18/282	｛テルペンアルコールを含むアルカノール，シクロアルカノールまたはアリールアルカノール｝
C08G18/2825	｛少なくとも６個の炭素原子を持つもの｝
C08G18/283	｛エーテル基，例．オキシアルキル化モノヒドロキシ化合物，を含有する化合物｝
C08G18/2835	｛４個以下のエーテル基を持つもの｝
C08G18/284	｛エステル基，例．オキシアルキル化モノカルボン酸，を含有する化合物｝
C08G18/2845	｛モノヒドロキシエポキシ化合物｝
C08G18/285	｛窒素含有化合物｝
C08G18/2855	｛ラクタム｝
C08G18/286	｛オキシム｝
C08G18/2865	｛ただ１個の一級または二級アミノ基を持つ化合物；アンモニア｝
C08G18/287	｛イミン化合物｝
C08G18/2875	｛三級アミノ基を含有するモノヒドロキシ化合物｝
C08G18/288	｛酸素または窒素以外の少なくとも１個の異種原子を含有する化合物｝
C08G18/2885	｛ハロゲン原子を含有するもの｝
C08G18/289	｛けい素を含有するもの｝
C08G18/2895	｛活性メチレン基を含有する化合物｝
C08G18/30	低分子量化合物　｛（Ｃ０８Ｇ１８／２８０５　が優先）｝
C08G18/302	｛水｝
C08G18/305	｛末端アミノ基の形成｝
C08G18/307	｛大気中の湿分｝
C08G18/32	ポリヒドロキシ化合物；ポリアミン；ヒドロキシアミン
C08G18/3203	｛ポリヒドロキシ化合物｝
C08G18/3206	｛脂肪族の｝
C08G18/3209	｛脂肪族アルデヒド縮合物および水素添加物｝
C08G18/3212	｛環式脂肪族基を含有するもの｝
C08G18/3215	｛芳香族基またはベンゾキノン基を含有するもの｝
C08G18/3218	｛環に少なくとも１個の酸素原子を持つ環式基を含有するもの｝
C08G18/3221	｛高級脂肪酸以外のカルボン酸のヒドロキシル化エステル｝
C08G18/3225	｛ポリアミン｝
C08G18/3228	｛非環式の｝
C08G18/3231	｛ヒドラジンまたはその誘導体｝
C08G18/3234	｛環式脂肪族の｝
C08G18/3237	｛芳香族の　（Ｃ０８Ｇ１８／３２３４が優先）｝
C08G18/324	｛ただ１個の芳香環を含有するもの｝
C08G18/3243	｛２個以上の芳香環を含有するもの｝
C08G18/3246	｛複素環，異種原子がアミノ基の形で酸素または窒素であるもの｝
C08G18/325	｛二級または三級アミノ基を含有するもの　（Ｃ０８Ｇ１８／３２２８，　Ｃ０８Ｇ１８／３２３４，　Ｃ０８Ｇ１８／３２４６が優先）｝
C08G18/3253	｛潜在的な形のもの｝
C08G18/3256	｛ポリアミンとアルデヒドまたはケトンとの反応生成物｝
C08G18/3259	｛ポリアミンと無機酸または有機酸または金属塩以外のそれらの誘導体との反応生成物｝
C08G18/3262	｛カルボン酸またはその誘導体との｝
C08G18/3265	｛二酸化炭素または二酸化いおうとの｝
C08G18/3268	｛ポリアミンの塩錯体｝
C08G18/3271	｛ヒドロキシアミン｝
C08G18/3275	｛２個のヒドロキシル基を含有するもの｝
C08G18/3278	｛少なくとも３個のヒドロキシル基を含有するもの｝
C08G18/3281	｛３個のヒドロキシル基を含有するもの｝
C08G18/3284	｛４個のヒドロキシル基を含有するもの｝
C08G18/3287	｛環式脂肪族基を含有するもの｝
C08G18/329	｛芳香族基を含有するもの｝
C08G18/3293	｛複素環式基を含有するもの｝
C08G18/3296	｛潜在的な形のもの｝
C08G18/34	カルボン酸；そのモノヒドロキシ化合物とのエステル
C08G18/341	｛ジカルボン酸，２個のカルボキシル基を含有するポリカルボン酸エステル｝
C08G18/343	｛少なくとも３個のカルボキシル基を持つポリカルボン酸｝
C08G18/345	｛３個のカルボキシル基を持つもの｝
C08G18/346	｛４個のカルボキシル基を持つもの｝
C08G18/348	｛ヒドロキシカルボン酸｝
C08G18/36	高級脂脂酸のヒドロキシル化エステル
C08G18/38	酸素以外の異種原子を有するもの（Ｃ０８Ｇ１８／３２が優先）
C08G18/3802	｛ハロゲンを持つもの｝
C08G18/3804	｛ポリヒドロキシ化合物｝
C08G18/3806	｛塩素原子および／または臭素原子を持つもの｝
C08G18/3808	｛塩素原子を持つもの｝
C08G18/381	｛臭素原子を持つもの｝
C08G18/3812	｛ふっ素原子を持つもの｝
C08G18/3814	｛ポリアミン｝
C08G18/3817	｛高級脂肪酸のヒドロキシル化エステル｝
C08G18/3819	｛窒素を持つもの｝
C08G18/3821	｛カルボン酸；　モノヒドロキシ化合物とのエステル｝
C08G18/3823	｛−Ｎ−Ｃ＝Ｏ基を含有するもの｝
C08G18/3825	｛アミド基を含有するもの　（Ｃ０８Ｇ１８／３８２１が優先）｝
C08G18/3827	｛二環式アミドアセタールおよびその誘導体｝
C08G18/3829	｛ユレム基を含有するもの｝
C08G18/3831	｛ウレタン基を含有するもの｝
C08G18/3834	｛ヒドラジドまたはセミカルバジド基を含有するもの｝
C08G18/3836	｛アゾ基を含有するもの｝
C08G18/3838	｛シアノ基を含有するもの｝
C08G18/384	｛ニトロ基を含有するもの｝
C08G18/3842	｛環に少なくとも１個の窒素原子を持つ複素環を含有するもの｝
C08G18/3844	｛環に１個の窒素原子を含有するもの｝
C08G18/3846	｛イミド基を含有するもの　（Ｃ０８Ｇ１８／３８２１が優先）｝
C08G18/3848	｛環に２個の窒素原子を含有するもの｝
C08G18/3851	｛環に３個の窒素原子を含有するもの｝
C08G18/3853	｛シアヌレートおよび／またはイソシアヌレート基を含有するもの｝
C08G18/3855	｛いおうを持つもの｝
C08G18/3857	｛いおうの他に窒素を持つもの｝
C08G18/3859	｛−Ｎ−Ｃ＝Ｓ　基を含有するもの｝
C08G18/3861	｛スルホンアミドおよび／またはスルホニルヒドラジド基を含有するもの｝
C08G18/3863	｛２個の炭素原子の間にいおう原子を持つ基を含有するもの，　いおう原子が直接炭素原子または他のいおう原子に結合するもの｝
C08G18/3865	｛２個の炭素原子の間に１個のいおう原子を持つ基を含有するもの｝
C08G18/3868	｛いおう原子がスルフィド基に属するもの｝
C08G18/387	｛パーフルオロアルキル基に加えて｝
C08G18/3872	｛いおう原子がスルホキシド基またはスルホン基に属するもの｝
C08G18/3874	｛環に少なくとも１個のいおう原子を持つ複素環を含有するもの｝
C08G18/3876	｛メルカプト基を含有するもの｝
C08G18/3878	｛りんを持つもの｝
C08G18/388	｛炭素および／または水素に結合したりんを持つもの｝
C08G18/3882	｛酸素にのみ結合したりんを持つもの｝
C08G18/3885	｛りん酸化合物｝
C08G18/3887	｛亜りん酸化合物｝
C08G18/3889	｛りんの他に窒素を持つもの｝
C08G18/3891	｛りんの他にいおうを持つもの｝
C08G18/3893	｛けい素を含有するもの｝
C08G18/3895	｛無機化合物，例．アルカリ金属けい酸塩水溶液；　けい素−炭素の直接結合を含有しない有機誘導体｝
C08G18/3897	｛酸素，ハロゲン，窒素，いおう，りんまたはけい素以外の異種原子を含有するもの｝
C08G18/40	高分子量化合物　｛（Ｃ０８Ｇ１８／２８０５　が優先）｝
C08G18/4009	｛Ｃ０８Ｇ１８／４２から　Ｃ０８Ｇ１８／６４の単一のグループには含まれない２種以上の高分子化合物｝
C08G18/4018	｛グループＣ０８Ｇ１８／４２の化合物と　Ｃ０８Ｇ１８／４８の化合物との混合物｝
C08G18/4027	｛グループＣ０８Ｇ１８／５４の化合物と他の高分子化合物との混合物｝
C08G18/4036	｛グループＣ０８Ｇ１８／５６の化合物と他の高分子化合物との混合物｝
C08G18/4045	｛グループＣ０８Ｇ１８／５８の化合物と他の高分子化合物との混合物｝
C08G18/4054	｛グループＣ０８Ｇ１８／６０の化合物と他の高分子化合物との混合物｝
C08G18/4063	｛グループＣ０８Ｇ１８／６２の化合物と他の高分子化合物との混合物｝
C08G18/4072	｛グループＣ０８Ｇ１８／６３の化合物と他の高分子化合物との混合物｝
C08G18/4081	｛グループＣ０８Ｇ１８／６４の化合物と他の高分子化合物との混合物｝
C08G18/409	｛Ｃ０８Ｇの重合体が活性水素を持つ有機化合物に分散したもの｝
C08G18/42	主鎖にカルボン酸エステルまたは炭酸エステル基を有する重縮合物
C08G18/4202	｛異なった物理的性質または化学的性質の２以上のポリエステル　（Ｃ０８Ｇ１８／４４が優先）｝
C08G18/4205	｛環式基を含有するもの｝
C08G18/4208	｛芳香族基を含有するもの｝
C08G18/4211	｛芳香族ジカルボン酸およびジアルコールから誘導されたもの｝
C08G18/4213	｛テレフタル酸とジアルコールから｝
C08G18/4216	｛芳香族ジカルボン酸と脂肪族ジカルボン酸およびジアルコールの混合物または組み合わせから｝
C08G18/4219	｛少なくとも三官能性のポリカルボン酸および／またはポリヒドロキシ化合物と組み合わせた芳香族ジカルボン酸とジアルコールから｝
C08G18/4222	｛芳香族ポリヒドロキシ化合物およびポリカルボン酸から誘導されたもの｝
C08G18/4225	｛ジメチルテレフタレートの製造から得られた残渣とポリヒドロキシ化合物から誘導されたもの｝
C08G18/4227	｛少なくとも２個の芳香環を含有する芳香族ポリカルボン酸とポリヒドロキシ化合物から誘導されたもの｝
C08G18/423	｛環式脂肪族基を含有するもの｝
C08G18/4233	｛高級脂肪酸またはアルコールの重合体から誘導されたもの｝　
C08G18/4236	｛脂肪族基のみを含有するもの｝
C08G18/4238	｛ジカルボン酸とジアルコールから誘導されたもの｝
C08G18/4241	｛少なくとも三官能性のポリカルボン酸および／またはポリヒドロキシ化合物と組み合わせたジカルボン酸およびジアルコールから｝
C08G18/4244	｛エーテル基の形で酸素を含有するもの｝
C08G18/4247	｛少なくとも１個のエーテル基を含有するポリオールとポリカルボン酸から誘導されるもの｝
C08G18/425	｛１個または２個のエーテル基を含有するポリオール｝
C08G18/4252	｛ポリエーテル基を含有するポリオールとポリカルボン酸から誘導されるもの｝
C08G18/4255	｛オキシアルキル化炭素環基を含有するポリオールとポリカルボン酸から誘導されるもの｝
C08G18/4258	｛少なくとも１個のエーテル基を含有するポリカルボン酸とポリオールから誘導されるもの｝
C08G18/4261	｛ポリエステルポリオールのオキシアルキル化により製造されたもの｝
C08G18/4263	｛カルボン酸基を含有するもの｝
C08G18/4266	｛ヒドロキシカルボン酸および／またはラクトンから製造されたもの｝
C08G18/4269	｛ラクトン｝　
C08G18/4272	｛ピバロラクトン｝　
C08G18/4275	｛バレロラクトンおよび／または置換されたバレロラクトン｝　
C08G18/4277	｛カプロラクトンおよび／または置換されたカプロラクトン｝　
C08G18/428	｛ラクチド｝　
C08G18/4283	｛ヒドロキシカルボン酸またはエステル｝　
C08G18/4286	｛ヒドロキシカルボン酸および／またはラクトンとポリカルボン酸またはそのエステル形成性誘導体およびポリヒドロキシ化合物の組み合わせから製造されたもの｝
C08G18/4288	｛高級脂肪油またはその酸によりまたは樹脂酸により変性されたもの｝
C08G18/4291	｛モノエポキシ化合物を含有するポリエステル形成成分から製造されたもの（Ｃ０８Ｇ１８／４２６６　が優先）｝
C08G18/4294	｛ポリエポキシ化合物を含有するポリエステル形成成分から製造されたもの（Ｃ０８Ｇ１８／４２６６　が優先）｝
C08G18/4297	｛脂肪族アルデヒド縮合物またはその水素添加物で少なくとも２個のヒドロキシル基を含有するポリエステル形成成分から製造されたもの｝
C08G18/44	ポリカーボネート
C08G18/46	酸素以外の異種原子を有するもの
C08G18/4607	｛ハロゲンを持つもの｝
C08G18/4615	｛窒素を含有するもの｝
C08G18/4623	｛一級または二級の末端アミノ基を含有するもの｝
C08G18/463	｛ニトロ基を含有するもの｝
C08G18/4638	｛環に少なくとも１個の窒素原子を持つ複素環を含有するもの｝
C08G18/4646	｛環に１個の窒素原子を含有するもの｝
C08G18/4653	｛環に２個の窒素原子を含有するもの｝
C08G18/4661	｛環に３個の窒素原子を含有するもの｝
C08G18/4669	｛不飽和ポリエステルとアミノ化合物の付加生成物｝
C08G18/4676	｛いおうを含有するもの｝
C08G18/4684	｛りんを含有するもの｝
C08G18/4692	｛けい素を含有するもの｝
C08G18/48	ポリエーテル
C08G18/4804	｛異なった物理的性質または化学的性質の２以上のポリエーテル｝
C08G18/4808	｛２以上のポリエーテルジオールの混合物｝
C08G18/4812	｛ポリエーテルジオールと少なくとも３個のヒドロキシル基を持つポリエーテルポリオールの混合物｝
C08G18/4816	｛少なくとも３個のヒドロキシル基を持つ２以上のポリエーテルポリオールの混合物｝
C08G18/482	｛窒素を含有する少なくとも１種のポリエーテルを含有するポリエーテルの混合物｝
C08G18/4825	｛２個のヒドロキシル基を含有するポリエーテル　（Ｃ０８Ｇ１８／４８３３から　Ｃ０８Ｇ１８／５０９６　が優先）｝
C08G18/4829	｛少なくとも３個のヒドロキシル基を含有するポリエーテル　（Ｃ０８Ｇ１８／４８３３からＣ０８Ｇ１８／５０９６が優先）｝
C08G18/4833	｛オキシエチレン単位を含有するポリエーテル｝
C08G18/4837	｛さらに他のオキシアルキレン単位を持つもの｝
C08G18/4841	｛オキシエチレン末端基を含有するもの｝
C08G18/4845	｛オキシプロピレン末端基または高級オキシアルキレン末端基を含有するもの｝
C08G18/485	｛混合したオキシエチレン−オキシプロピレン末端基またはオキシエチレン−高級オキシアルキレン末端基を含有するもの｝
C08G18/4854	｛アルキレン基に４個の炭素原子を持つオキシアルキレン基含有ポリエーテル｝
C08G18/4858	｛アルキレン基に５個以上の炭素原子を持つオキシアルキレン基含有ポリエーテル｝
C08G18/4862	｛少なくとも側鎖にエーテル基の一部分を含有するもの｝
C08G18/4866	｛低不飽和価を持つもの｝
C08G18/487	｛環式基を含有するポリエーテル｝
C08G18/4875	｛環式脂肪族基を含有するもの｝
C08G18/4879	｛芳香族基を含有するもの｝
C08G18/4883	｛環に少なくとも１個の酸素原子を持つ環式基を含有するもの｝
C08G18/4887	｛高級脂肪油の酸または樹脂酸以外のカルボン酸から誘導されたカルボン酸エステル基を含有するもの｝
C08G18/4891	｛高級脂肪油またはその酸または樹脂酸で変性されたもの｝
C08G18/4895	｛ポリエポキシ化合物から製造されたもの｝
C08G18/50	酸素以外の異種原子を有するもの
C08G18/5003	｛ハロゲンを持つもの｝
C08G18/5006	｛塩素原子および／または臭素原子を持つもの｝
C08G18/5009	｛塩素原子を持つもの｝
C08G18/5012	｛臭素原子を持つもの｝
C08G18/5015	｛ふっ素原子を持つもの｝
C08G18/5018	｛よう素原子を持つもの｝
C08G18/5021	｛窒素を持つもの｝
C08G18/5024	｛一級および／または二級アミノ基を含有するもの｝
C08G18/5027	｛炭素環基に直接結合したもの｝
C08G18/503	｛潜在的な形のもの｝
C08G18/5033	｛炭素環基を含有するもの　（Ｃ０８Ｇ１８／５０２４が優先）｝
C08G18/5036	｛−Ｎ−Ｃ＝Ｏ基を含有するもの｝
C08G18/5039	｛アミド基を含有するもの｝
C08G18/5042	｛ユレム基を含有するもの｝
C08G18/5045	｛ウレタン基を含有するもの｝
C08G18/5048	｛イソシアネート基を含有するポリエーテル−ウレタンプレポリマーの加水分解生成物｝
C08G18/5051	｛シアノ基を含有するもの｝
C08G18/5054	｛環に少なくとも１個の窒素原子を持つ複素環を含有するもの｝
C08G18/5057	｛環に１個の窒素原子を含有するの｝
C08G18/506	｛環に２個の窒素原子を持つもの｝
C08G18/5063	｛環に３個の窒素原子を持つもの｝
C08G18/5066	｛窒素のほかにハロゲンを持つもの｝
C08G18/5069	｛ポリエポキシ化合物から製造されたもの｝
C08G18/5072	｛いおうを含有するもの｝
C08G18/5075	｛りんを含有するもの｝
C08G18/5078	｛炭素および／または水素に結合したりんを持つもの｝
C08G18/5081	｛酸素のみに結合したりんを持つもの｝
C08G18/5084	｛りん酸化合物｝
C08G18/5087	｛亜りん酸化合物｝
C08G18/509	｛りんの他に窒素を持つもの｝
C08G18/5093	｛りんの他にいおうを持つもの｝
C08G18/5096	｛けい素を含有するもの｝
C08G18/52	ポリチオエーテル
C08G18/54	アルデヒドの重縮合物
C08G18/542	｛フェノールとの｝
C08G18/544	｛窒素化合物との｝
C08G18/546	｛アルデヒドのオキシアルキル化された重縮合体｝
C08G18/548	｛アルデヒドとケトンの重縮合体｝
C08G18/56	ポリアセタール
C08G18/58	エポキシ樹脂　｛（Ｃ０８Ｇ１８／４２，　Ｃ０８Ｇ１８／４８　が優先；　エポキシ樹脂と少なくとも同量の活性水素含有化合物との反応生成物　Ｃ０８Ｇ１８／６４０７，　少なくとも同量のアミンとのもの　Ｃ０８Ｇ１８／６４１５；　イソシアネートまたはイソチオシアネートと活性水素を持たないエポキシ化合物との重合生成物　Ｃ０８Ｇ１８／００３）｝
C08G18/581	｛エポキシ樹脂とイソシアネート成分との反応前または反応中に添加される当量以下の活性水素含有化合物との反応生成物　（アミンとのもの　Ｃ０８Ｇ１８／５８４）｝
C08G18/582	｛ハロゲンを持つもの｝
C08G18/584	｛窒素を持つもの｝
C08G18/585	｛いおうを持つもの｝
C08G18/587	｛りんを持つもの｝
C08G18/588	｛けい素を持つもの｝
C08G18/60	ポリアミドまたはポリエステルアミド
C08G18/603	｛ポリアミド｝
C08G18/606	｛ポリエステルアミド｝
C08G18/61	ポリシロキサン
C08G18/615	｛カルボン酸基を含有するもの｝
C08G18/62	炭素―炭素二重結合を有する化合物の重合体
C08G18/6204	｛オレフィンの重合体（共役ジエンの不飽和重合体　Ｃ０８Ｇ１８／６９）｝
C08G18/6208	｛共役ジエンの水素化された重合体｝
C08G18/6212	｛アルケニルアルコールの重合体；　そのアセタール；　そのオキシアルキル化生成物｝
C08G18/6216	｛αーβエチレン性不飽和カルボン酸またはその誘導体の重合体｝
C08G18/622	｛αーβエチレン性不飽和カルボン酸エステルの重合体｝
C08G18/6225	｛アクリル酸またはメタクリル酸のエステルの重合体｝
C08G18/6229	｛脂肪族ポリアルコールを持つアクリル酸またはメタクリル酸のエステルを含有するヒドロキシル基の重合体｝
C08G18/6233	｛単量体または重合体がカルボン酸またはラクトンでエステル化されたもの｝
C08G18/6237	｛αーβエチレン性不飽和カルボン酸のグリシジル基含有エステルの重合体；その反応生成物｝
C08G18/6241	｛αーβエチレン性不飽和カルボン酸のヒドロキシル基含有エステルとアルキレンオキシドおよびヒドロキシグリシジル化合物以外のエポキシ化合物とのエステルの重合体　（重合中または重合後のエステル化　Ｃ０８Ｇ１８／６２５８）｝
C08G18/6245	｛活性水素を含有する末端基を持つ重合体｝
C08G18/625	｛αーβエチレン性不飽和カルボン酸の重合体；　これらの酸のエステルが加水分解された重合体｝
C08G18/6254	｛αーβエチレン性不飽和カルボン酸およびそのヒドロキシル基含有エステルの重合体｝
C08G18/6258	｛酸基が，重合中または後で，ポリヒドロキシ化合物またはエポキシ化合物でエステル化されたもの｝
C08G18/6262	｛αーβエチレン性不飽和カルボン酸から誘導されたニトリルの重合体｝
C08G18/6266	｛αーβエチレン性不飽和カルボン酸からのアミドまたはイミドの重合体｝
C08G18/627	｛不飽和高級脂肪酸のヒドロキシル化エステルの重合体｝
C08G18/6275	｛炭素−炭素二重結合を持つハロゲン含有化合物の重合体；　炭素−炭素二重結合を持つ化合物の重合体のハロゲン化物　（Ｃ０８Ｇ１８／６２１２が優先）｝
C08G18/6279	｛ふっ素原子を含有するもの｝　
C08G18/6283	｛炭素−炭素二重結合を持つ窒素含有化合物の重合体　（Ｃ０８Ｇ１８／６２６２，　Ｃ０８Ｇ１８／６２６６　が優先）｝
C08G18/6287	｛炭素−炭素二重結合を持ついおう含有化合物の重合体｝
C08G18/6291	｛炭素−炭素二重結合を持つりん含有化合物の重合体｝
C08G18/6295	｛炭素−炭素二重結合を持つけい素含有化合物の重合体｝　
C08G18/63	重合体に炭素―炭素二重結合を有する化合物を重合することによって得られるブロックまたはグラフト重合体
C08G18/631	｛ポリエステルおよび／またはポリカーボネートに｝
C08G18/632	｛ポリエーテルに｝
C08G18/633	｛炭素−炭素二重結合を持つ化合物の重合体に｝
C08G18/635	｛不飽和重合体に｝
C08G18/636	｛分散安定剤の存在に特徴があるもの｝
C08G18/637	｛飽和重合体とイソシアネートの反応混合物中で炭素ー炭素二重結合を持つ化合物をその場で重合することに特徴があるもの｝
C08G18/638	｛スチレンおよび／またはオレフィン性ニトリル以外の炭素ー炭素二重結合を持つ化合物を使用することに特徴があるもの｝
C08G18/64	グループＣ０８Ｇ１８／４２からＣ０８Ｇ１８／６３に含まれない高分子化合物
C08G18/6407	｛エポキシ樹脂と少なくとも同量の活性水素含有化合物との反応生成物　（アミンとのもの　Ｃ０８Ｇ１８／６４３；　Ｃ０８Ｇ１８／４２，　Ｃ０８Ｇ１８／４８が優先）｝
C08G18/6415	｛窒素を持つもの｝
C08G18/6423	｛ポリアルキレンポリアミン；　ポリエチレンイミン；　それらの誘導体　（ポリアミドまたはポリエステルアミド　Ｃ０８Ｇ１８／６０）｝
C08G18/643	｛エポキシ樹脂と少なくとも同量のアミンとの反応生成物｝
C08G18/6438	｛ポリイミドまたはポリエステルイミド｝
C08G18/6446	｛蛋白質またはその誘導体｝
C08G18/6453	｛いおうを持つもの｝
C08G18/6461	｛りんを持つもの｝
C08G18/6469	｛けい素を持つもの｝
C08G18/6476	｛瀝青質材料，例．アスファルト，コールタール，ピッチ；　その誘導体｝
C08G18/6484	｛多糖類およびその誘導体｝
C08G18/6492	｛リグニン含有材料；　木質樹脂；　木質タール；　その誘導体｝
C08G18/65	活性水素を有する高分子量化合物を含む活性水素を有する低分子量化合物　｛（Ｃ０８Ｇ１８／２８０５　が優先）｝
C08G18/6505	｛低分子化合物が，グループＣ０８Ｇ１８／３２の化合物または　Ｃ０８Ｇ１８／３８のポリアミンであるもの｝
C08G18/6511	｛グループＣ０８Ｇ１８／３２０３の化合物｝
C08G18/6517	｛少なくとも３個のヒドロキシル基を持つもの｝
C08G18/6523	｛グループＣ０８Ｇ１８／３２２５　またはＣ０８Ｇ１８／３２７１の化合物またはＣ０８Ｇ１８／３８のポリアミン｝
C08G18/6529	｛グループＣ０８Ｇ１８／３２２５　の化合物またはＣ０８Ｇ１８／３８のポリアミン｝
C08G18/6535	｛グループＣ０８Ｇ１８／３２７１の化合物｝
C08G18/6541	｛低分子化合物がグループＣ０８Ｇ１８／３４の化合物であるもの｝
C08G18/6547	｛低分子化合物がグループＣ０８Ｇ１８／３６の化合物またはＣ０８Ｇ１８／３８の高級脂肪酸のヒドロキシル化エステルであるもの｝
C08G18/6552	｛グループＣ０８Ｇ１８／６３の化合物｝
C08G18/6558	｛グループＣ０８Ｇ１８／３２の化合物またはＣ０８Ｇ１８／３８のポリアミンとともに｝
C08G18/6564	｛グループＣ０８Ｇ１８／３２０３の化合物とともに｝
C08G18/657	｛Ｃ０８Ｇ１８／３２２５　またはＣ０８Ｇ１８／３２７１の化合物またはＣ０８Ｇ１８／３８のポリアミンとともに｝
C08G18/6576	｛グループＣ０８Ｇ１８／６９の化合物｝
C08G18/6582	｛グループＣ０８Ｇ１８／３２の化合物またはＣ０８Ｇ１８／３８のポリアミンとともに｝
C08G18/6588	｛グループＣ０８Ｇ１８／３２０３の化合物とともに｝
C08G18/6594	｛Ｃ０８Ｇ１８／３２２５　またはＣ０８Ｇ１８／３２７１の化合物またはＣ０８Ｇ１８／３８のポリアミンとともに｝
C08G18/66	グループＣ０８Ｇ１８／４２，Ｃ０８Ｇ１８／４８またはＣ０８Ｇ１８／５２の化合物
C08G18/6603	｛グループＣ０８Ｇ１８／３２の化合物またはＣ０８Ｇ１８／３８のポリアミンとともに｝
C08G18/6607	｛グループＣ０８Ｇ１８／３２０３の化合物とともに｝
C08G18/6611	｛少なくとも３個のヒドロキシル基を持つもの｝
C08G18/6614	｛グループＣ０８Ｇ１８／３２２５　またはＣ０８Ｇ１８／３２７１の化合物またはＣ０８Ｇ１８／３８のポリアミンとともに｝
C08G18/6618	｛グループＣ０８Ｇ１８／３２２５　の化合物またはＣ０８Ｇ１８／３８のポリアミンとともに｝
C08G18/6622	｛グループＣ０８Ｇ１８／３２７１の化合物とともに｝
C08G18/6625	｛グループＣ０８Ｇ１８／３４の化合物とともに｝
C08G18/6629	｛グループ　Ｃ０８Ｇ１８／３６　の化合物またはＣ０８Ｇ１８／３８の高級脂肪酸のヒドロキシル化エステルとともに｝
C08G18/6633	｛グループＣ０８Ｇ１８／４２の化合物｝
C08G18/6637	｛グループＣ０８Ｇ１８／３２の化合物またはＣ０８Ｇ１８／３８のポリアミンとともに｝
C08G18/664	｛グループＣ０８Ｇ１８／３２０３の化合物とともに｝
C08G18/6644	｛少なくとも３個のヒドロキシル基を持つもの｝
C08G18/6648	｛グループＣ０８Ｇ１８／３２２５　またはＣ０８Ｇ１８／３２７１の化合物またはＣ０８Ｇ１８／３８のポリアミンとともに｝
C08G18/6651	｛グループＣ０８Ｇ１８／３２２５　の化合物またはＣ０８Ｇ１８／３８のポリアミンとともに｝
C08G18/6655	｛グループＣ０８Ｇ１８／３２７１の化合物とともに｝
C08G18/6659	｛グループＣ０８Ｇ１８／３４の化合物とともに｝
C08G18/6662	｛グループ　Ｃ０８Ｇ１８／３６　の化合物またはＣ０８Ｇ１８／３８の高級脂肪酸のヒドロキシル化エステルとともに｝
C08G18/6666	｛グループＣ０８Ｇ１８／４８またはＣ０８Ｇ１８／５２の化合物｝
C08G18/667	｛グループＣ０８Ｇ１８／３２の化合物またはＣ０８Ｇ１８／３８のポリアミンとともに｝
C08G18/6674	｛グループＣ０８Ｇ１８／３２０３の化合物とともに｝
C08G18/6677	｛少なくとも３個のヒドロキシル基を持つもの｝
C08G18/6681	｛グループＣ０８Ｇ１８／３２またはＣ０８Ｇ１８／３２７１の化合物および／またはＣ０８Ｇ１８／３８のポリアミンとともに｝
C08G18/6685	｛グループＣ０８Ｇ１８／３２２５　の化合物またはＣ０８Ｇ１８／３８のポリアミンとともに｝
C08G18/6688	｛グループＣ０８Ｇ１８／３２７１の化合物とともに｝
C08G18/6692	｛グループＣ０８Ｇ１８／３４の化合物とともに｝
C08G18/6696	｛グループ　Ｃ０８Ｇ１８／３６　の化合物またはＣ０８Ｇ１８／３８の高級脂肪酸のヒドロキシル化エステルとともに｝
C08G18/67	活性水素を有する不飽和化合物．．．<br><br><u>｛注</u><br><br>．１．　Ｃ０８Ｇ１８／６７　および　Ｃ０８Ｇ１８／６７１からＣ０８Ｇ１８／６７９の記号の後，または正の符号（＋）で分けて，活性水素を持つ不飽和低分子量化合物からのイオン性基またはイオン類似基を含有する重合体の製造は，　Ｃ０８Ｇ１８／０８０４　から　Ｃ０８Ｇ１８／０８３３の記号のうちのひとつにより示される。．．．２．Ｃ０８Ｇ１８／６７１からＣ０８Ｇ１８／６７２の記号の後，または正の符号（＋）で分けて，活性水素を含有する高分子量化合物または低分子量化合物との組み合わせによる重合体骨格の形成は，Ｃ０８Ｇ１８／４０　からＣ０８Ｇ１８／６４の記号（サブノーテーションなし），　Ｃ０８Ｇ１８／６５　からＣ０８Ｇ１８／６６，　Ｃ０８Ｇ１８／６７０５　および　Ｃ０８Ｇ１８／６７９５　から　Ｃ０８Ｇ１８／６９の記号で示される。この注はＣ０８Ｇ１８／６７２５およびＣ０８Ｇ１８／６７３　には適用されない｝
C08G18/6705	｛グループＣ０８Ｇ１８／６７１，　Ｃ０８Ｇ１８／６７９５，　Ｃ０８Ｇ１８／６８または　Ｃ０８Ｇ１８／６９に含まれない不飽和重合体｝
C08G18/671	｛活性水素を含有する基を１個だけ持った不飽和化合物　（Ｃ０８Ｇ１８／６７５　からＣ０８Ｇ１８／６９に優先）｝
C08G18/6715	｛不飽和一官能性アルコールまたはアミン｝
C08G18/672	｛活性水素を含有する基を１個だけ持ったアクリル酸またはアルキルアクリル酸のエステル｝
C08G18/6725	｛アクリル酸エステル基またはアルキルアクリル酸エステル基以外のエステル基を含有するもの｝
C08G18/673	｛２以上のアクリル酸エステル基またはアルキルアクリル酸エステル基を含有するもの｝
C08G18/6735	｛非芳香族炭素環に少なくとも部分的に不飽和を持つ不飽和化合物｝
C08G18/674	｛環に少なくとも１個の酸素原子を持つ環の少なくとも一部に不飽和を持つ不飽和化合物｝
C08G18/6745	｛アセチレン化合物｝
C08G18/675	｛低分子量化合物｝
C08G18/6755	｛不飽和カルボン酸｝
C08G18/676	｛非芳香族炭素環の少なくとも部分的不飽和を含有するもの｝
C08G18/6765	｛環に少なくとも１個の酸素原子を持つ環の少なくとも部分的不飽和を含有するもの｝
C08G18/677	｛酸素および一級または二級アミノ基の窒素原子以外の異種原子を含有するもの｝
C08G18/6775	｛ハロゲンを含有するもの｝
C08G18/678	｛窒素を含有するもの｝
C08G18/6785	｛りんを含有するもの｝
C08G18/679	｛アセチレン化合物｝
C08G18/6795	｛不飽和ポリエーテル｝
C08G18/68	不飽和ポリエステル
C08G18/683	｛環式基を含有するもの｝
C08G18/686	｛環式脂肪族基を含有するもの｝
C08G18/69	共役ジエンの重合体　｛共役ジエンの水素化された重合体Ｃ０８Ｇ１８／６２０８｝
C08G18/692	｛カルボン酸基を含有するもの｝
C08G18/694	｛カルボン酸エステル基を含有するもの｝
C08G18/696	｛酸素および共重合されたビニルモノマーの異種原子以外の異種原子を含有するもの｝
C08G18/698	｛グループＣ０８Ｇ１８／４０の化合物との混合物｝
C08G18/70	用いられたイソシアネートまたはイソチオシアネートに特徴のあるもの
C08G18/701	｛その場でイソシアネートまたはイソチオシアネートを形成する化合物　（Ｃ０８Ｇ１８／８０が優先）｝
C08G18/702	｛炭素−炭素二重結合を含有するイソシアネートまたはイソチオシアネート；　そのテロマー｝
C08G18/703	｛物理的な手段により潜在的な形態に変化させられたイソシアネートまたはイソチオシアネート｝
C08G18/705	｛液体培地のイソシアネートまたはイソチオシアネートの分散物　（Ｃ０８Ｇ１８／７０２　が優先）｝
C08G18/706	｛液体媒体が水であるもの｝
C08G18/707	｛液体媒体が水を含まない活性酸素を含有する化合物であるもの｝
C08G18/708	｛非反応性高分子量化合物を含有するイソシアネートまたはイソチオシアネート｝
C08G18/71	モノイソシアネートまたはモノイソチオシアネート
C08G18/711	｛イソシアネート酸素のほかに酸素を含有するもの｝
C08G18/712	｛ハロゲンを含有するもの｝
C08G18/714	｛イソシアネートまたはイソチオシアネートの窒素のほかに窒素を含有するもの｝
C08G18/715	｛イソチオシアネートのいおうのほかにいおうを含有するもの｝
C08G18/717	｛りんを含有するもの｝
C08G18/718	｛けい素を含有するもの｝
C08G18/72	ポリイソシアネートまたはポリイソチオシアネート
C08G18/721	｛Ｃ０８Ｇ１８／７３から　Ｃ０８Ｇ１８／８０の単一のグループには含まれるない２以上のポリイソシアネート｝
C08G18/722	｛２以上の脂肪族および／または脂環式ポリイソシアネートの組み合わせ｝
C08G18/724	｛芳香族ポリイソシアネートと（環式）脂肪族ポリイソシアネートの組み合わせ｝
C08G18/725	｛Ｃ０８Ｇ１８／７８のポリイソシアネートと他のポリイソシアネートの組み合わせ｝
C08G18/727	｛蒸留残渣または非蒸留ホスゲン化原生成物からなるもの｝
C08G18/728	｛炭素−炭素不飽和結合を持つ化合物とイソシアネート基またはイソチオシアネート基またはこれらの基を形成する基を持つ化合物の重合生成物｝
C08G18/73	非環式
C08G18/735	｛一級炭素原子に結合した１個のイソシアネート基またはイソチオシアネート基および三級炭素原子に結合した少なくとも１個のイソシアネート基またはイソチオシアネート基を含有するもの｝　
C08G18/74	環式
C08G18/75	環式脂肪族
C08G18/751	｛ただ１個の脂肪族環を含有するもの｝
C08G18/752	｛脂肪族基によって脂肪族環に結合した少なくとも１個のイソシアネート基またはイソチオシアネート基を含有するもの｝
C08G18/753	｛イソシアネート基またはイソチオシアネート基に隣接した一級炭素原子を持つ脂肪族基によって脂肪族環に結合したイソシアネート基またはチオイソシアネート基を含有するもの｝　
C08G18/755	｛さらに，少なくとも１個のイソシアネート基またはイソチオシアネート基が，脂肪族環の二級炭素原子に結合したもの，例．イソホロンジイソシアネート｝　
C08G18/756	｛さらに，少なくとも１個のイソシアネート基またはイソチオシアネート基が，脂肪族環の三級炭素原子に結合したもの｝　
C08G18/757	｛脂肪族基によって脂肪族環に結合した少なくとも２個のイソシアネート基またはイソチオシアネート基を含有するもの｝
C08G18/758	｛２以上の脂肪族環を含有するもの｝
C08G18/76	芳香族
C08G18/7607	｛Ｃ０８Ｇ１８／７６１４　およびＣ０８Ｇ１８／７６５７の化合物｝
C08G18/7614	｛ただ１個の芳香族環を含有するもの｝
C08G18/7621	｛異性体混合物を含むトルエンジイソシアネートであるもの｝
C08G18/7628	｛脂肪族基によって芳香族環に結合した少なくとも１個のイソシアネート基またはイソチオシアネート基を含有するもの｝
C08G18/7635	｛脂肪族基によって芳香族環に結合した１個のイソシアネート基またはイソチオシアネート基および芳香族環に直接結合した少なくとも１個のイソシアネート基またはイソチオシアネート基を含有するもの，例．イソシアネートベンジルイソシアネート｝　
C08G18/7642	｛イソシアネート基またはイソチオシアネート基に隣接した一級炭素原子を持つ脂肪族基によって芳香族環に結合したイソシアネート基またはチオイソシアネート基を少なくとも２個含有するもの，例．キシレンジイソシアネートまたは芳香環で置換された同族体｝　
C08G18/765	｛α，α，α，α，　−テトラアルキルキシレンジイサシアネートまたは芳香環が置換された同族体｝　
C08G18/7657	｛２以上の芳香環を含有するもの｝
C08G18/7664	｛アルキレンポリフェニル基を含有するもの｝
C08G18/7671	｛アルキレンビスフェニル基を１個だけ含有するもの｝
C08G18/7678	｛縮合芳香環を含有するもの｝
C08G18/7685	｛相互に直接結合した２個以上の非縮合芳香環を含有するもの｝
C08G18/7692	｛脂肪族基によって芳香族環に結合した少なくとも１個のイソシアネート基またはイソチオシアネート基を含有するもの｝
C08G18/77	イソシアネートまたはイソチオシアネートの窒素および酸素または硫黄以外にさらに異種原子を有するもの
C08G18/771	｛酸素｝
C08G18/773	｛ハロゲン｝
C08G18/775	｛いおう｝
C08G18/776	｛りん｝
C08G18/778	｛けい素｝
C08G18/78	窒素　｛（Ｃ０８Ｇ１８／７７５，　Ｃ０８Ｇ１８／７７６　が優先）｝
C08G18/7806	｛−Ｎ−Ｃ＝０基を含有するもの｝
C08G18/7812	｛アミド基を含有するもの｝
C08G18/7818	｛ユレム基またはユレム誘導基を含有するもの｝
C08G18/7825	｛ユレム基を含有するもの｝
C08G18/7831	｛ビウレット基を含有するもの｝
C08G18/7837	｛アロファネート基を含有するもの｝
C08G18/7843	｛ウレタン基を含有するもの｝
C08G18/785	｛三級アミノ基を含有するもの｝
C08G18/7856	｛アゾ基を含有するもの｝
C08G18/7862	｛シアノ基またはアルジミンまたはケチミン基を含有するもの｝
C08G18/7868	｛ニトロ基を含有するもの｝
C08G18/7875	｛環に少なくとも１個の窒素原子を持つ複素環を含有するもの｝
C08G18/7881	｛環に１個の窒素原子を持つもの｝
C08G18/7887	｛環に２個の窒素原子を持つもの｝
C08G18/7893	｛環に３個の窒素原子を持つもの｝
C08G18/79	イソシアネートまたはイソチオシアネートのオリゴメリゼーシヨンにより形成された基をもつポリイソシアネートの使用に特徴のあるもの
C08G18/791	｛イソシアヌレート基を含有するもの｝
C08G18/792	｛脂肪族および／または脂環式イソシアネートまたはイソチオシアネートのオリゴメリゼーションにより形成されたもの｝
C08G18/794	｛芳香族イソシアネートまたはイソチオシアネートのオリゴメリゼーションにより形成されたもの｝
C08G18/795	｛脂肪族および／または脂環式イソシアネートまたはイソチオシアネートと芳香族イソシアネートまたはイソチオシアネートの混合物のオリゴメリゼーションにより形成されたもの｝
C08G18/797	｛カーボジイミド基および／またはウレトン−イミン基を含有するもの｝
C08G18/798	｛ウレトジオン基を含有するもの｝
C08G18/80	封鎖されたポリイソシアネート
C08G18/8003	｛活性水素を含有する少なくとも２個の基を持つ化合物で封鎖されたもの｝
C08G18/8006	｛Ｃ０８Ｇ１８／３２の化合物で｝
C08G18/8009	｛Ｃ０８Ｇ１８／３２０３の化合物で）
C08G18/8012	｛ジオールで｝
C08G18/8016	｛封鎖された脂肪族または脂環式ポリイソシアネート｝
C08G18/8019	｛封鎖された芳香族ポリイソシアネート｝
C08G18/8022	｛少なくとも３個のヒドロキシル基を持つポリオールで｝
C08G18/8025	｛封鎖された脂肪族または脂環式ポリイソシアネート｝
C08G18/8029	｛封鎖された芳香族ポリイソシアネート｝
C08G18/8032	｛Ｃ０８Ｇ１８／８０１６および　Ｃ０８Ｇ１８／８０２５の単一のグループに含まれない，封鎖された脂肪族または脂環式ポリイソシアネート）
C08G18/8035	｛Ｃ０８Ｇ１８／８０１９　およびＣ０８Ｇ１８／８０２９の単一のグループに含まれない，封鎖された芳香族ポリイソシアネート｝
C08G18/8038	｛Ｃ０８Ｇ１８／３２２５の化合物で）
C08G18/8041	｛Ｃ０８Ｇ１８／３２７１の化合物で）
C08G18/8045	｛水によって｝
C08G18/8048	｛Ｃ０８Ｇ１８／３４の化合物で）
C08G18/8051	｛Ｃ０８Ｇ１８／３６の化合物で）
C08G18/8054	｛Ｃ０８Ｇ１８／３８の化合物で）
C08G18/8058	｛Ｃ０８Ｇ１８／３８１９の化合物で）
C08G18/8061	｛活性水素を含有する１つだけの基を持つ化合物で封鎖されたもの｝
C08G18/8064	｛モノヒドロキシル化合物で｝
C08G18/8067	｛フェノール化合物｝
C08G18/807	｛窒素含有化合物で｝
C08G18/8074	｛ラクタム｝
C08G18/8077	｛オキシム｝
C08G18/808	｛モノアミン｝
C08G18/8083	｛酸素または窒素以外の少なくとも１個の異種原子を含有する化合物で｝
C08G18/8087	｛ハロゲン原子を含有するもの｝
C08G18/809	｛けい素を含有するもの｝
C08G18/8093	｛活性メチレン基を含有する化合物｝
C08G18/8096	｛活性水素を含有する基を１個だけ持つ２種以上の化合物で｝　
C08G18/81	不飽和イソシアネートまたはイソチオシアネート．．．<br><br><u>｛注</u><br><br>．１．Ｃ０８Ｇ１８／８１からＣ０８Ｇ１８／８１９１の記号の後，または正の符号（＋）で分けて，イオン性基またはイオン類似基を含有する重合体の製造が，０８Ｇ１８／０８Ｂ　から　Ｃ０８Ｇ１８／０８３３の記号によって示される。．．．２．Ｃ０８Ｇ１８／８１５８から　Ｃ０８Ｇ１８／８１７５の記号の後，または正の符号（＋）で分けて，活性水素を含有する高分子量化合物またはまたはそれと低分子量化合物との組み合わせによる重合体骨格の形成が，Ｃ０８Ｇ１８／４０からＣ０８Ｇ１８／６４（ザブノーテーションなし）　，　Ｃ０８Ｇ１８／６５から　Ｃ０８Ｇ１８／６６，　Ｃ０８Ｇ１８／６７０５　およびＣ０８Ｇ１８／６７９５からＣ０８Ｇ１８／６９の記号により示される　｝
C08G18/8108	｛イソシアネート基またはイソチオシアネート基を１個だけ持つもの｝
C08G18/8116	｛イソシアネート基またはイソチオシアネート基を１個だけ持つアクリル酸またはアルキルアクリル酸のエステル｝
C08G18/8125	｛イソシアネート基またはイソチオシアネート基を２個以上持つもの｝
C08G18/8133	｛アセチレン基を持つもの｝
C08G18/8141	｛封鎖されたもの｝
C08G18/815	｛活性水素を持つ不飽和化合物で封鎖されたポリイソシアネートまたはポリイソチオシアネート｝
C08G18/8158	｛活性水素を含有する基を１個だけ持つ不飽和化合物で｝
C08G18/8166	｛不飽和一官能性アルコールまたはアミンによって｝
C08G18/8175	｛活性水素を含有する基を１個だけ持つアクリル酸またはアルキルアクリル酸のエステルで｝
C08G18/8183	｛環に少なくとも１個の酸素を持つ少なくとも部分的に不飽和の環を含有する不飽和化合物で｝
C08G18/8191	｛活性水素を持つアセチレン化合物によって｝
C08G18/82	重合後の処理
C08G18/83	化学的に変性された重合体
C08G18/831	｛炭酸ハロゲン化物，カルボン酸ハロゲン化物およびエポキシハロゲン化物を含む酸素含有化合物によるもの　（アルデヒドによるもの　Ｃ０８Ｇ１８／８４，　過酸化物によるものＣ０８Ｇ１８／８６）｝
C08G18/832	｛加水分解剤として作用する水によるもの　（イソシアネートと水の反応Ｃ０８Ｇ１８／３０２；　イソシアネートプレポリマーと水の反応　Ｃ０８Ｇ１８／１０＋Ｃ０８Ｇ１８／３０２）｝
C08G18/833	｛窒素含有化合物によるもの　（アゾ化合物によるものＣ０８Ｇ１８／８５）｝
C08G18/834	｛チオール基含有化合物によるもの｝
C08G18/835	｛チオール基含有化合物によって変性された不飽和重合体｝
C08G18/836	｛りん含有化合物によるもの｝
C08G18/837	｛けい素含有化合物によるもの｝
C08G18/838	｛酸素，ハロゲン，窒素，いおう，りんまたはけい素以外の異種原子を含有する化合物によるもの｝
C08G18/84	アルデヒドによるもの
C08G18/85	アゾ化合物によるもの
C08G18/86	過酸化物によるもの
C08G18/87	いおうによるもの
C08G59/00	１分子中に２個以上のエポキシ基を含有する重縮合物（低分子量ポリエポキシ化合物Ｃ０７）；エポキシ基と反応する硬化剤または触媒を用いて１分子中に２個以上のエポキシ基を含有する化合物を重合することにより得られる高分子化合物
C08G59/02	１分子中に１個より多くのエポキシ基を含有する重縮合物
C08G59/022	
C08G59/025	
C08G59/027	
C08G59/04	ポリヒドロキシ化合物のエピハロヒドリンまたはその前駆物質との
C08G59/06	多価フェノールの
C08G59/063	｛エピハロヒドリンとの｝　
C08G59/066	｛前駆体との，例．鎖伸張剤｝　
C08G59/08	フェノール―アルデヒド縮合物からの
C08G59/10	ポリアミンのエピハロヒドリンまたはその前駆物質との
C08G59/12	ポリカルボン酸のエピハロヒドリンまたはその前駆物質との
C08G59/14	化学的後処理により変性された重縮合物
C08G59/1405	｛無機化合物によるもの｝
C08G59/1411	｛いおうを含有するもの｝
C08G59/1416	｛硫化水素｝
C08G59/1422	｛りんを含有するもの｝
C08G59/1427	｛水によるもの，例．加水分解｝
C08G59/1433	｛有機低分子量化合物によるもの｝
C08G59/1438	｛酸素を含有するもの｝
C08G59/1444	｛モノアルコール｝
C08G59/145	｛１個のエポキシ基を含有するもの｝
C08G59/1455	｛モノカルボン酸，無水物，ハロゲン化物またはその低分子量エステル｝
C08G59/1461	｛不飽和一塩基酸｝
C08G59/1466	｛アクリル酸またはメタクリル酸｝
C08G59/1472	｛脂肪酸｝
C08G59/1477	｛窒素を含有するもの｝
C08G59/1483	｛いおうを含有するもの｝
C08G59/1488	｛りんを含有するもの｝
C08G59/1494	｛そのさらなる化学処理が続く｝
C08G59/18	エポキシ基と反応する硬化剤または触媒を用いて１分子中に１個より多くのエポキシ基を含む化合物を重合することにより得られる高分子化合物
C08G59/182	｛エポキシ化合物と硬化剤との予備付加物を用いるもの｝
C08G59/184	｛アミンとの｝
C08G59/186	｛酸との｝
C08G59/188	｛カプセル化された化合物を用いるもの｝
C08G59/20	用いられたエポキシ化合物に特徴のあるもの．．<br><br><u>注</u><br><br>　エポキシ重縮合物の製造と硬化であって，そのエポキシ重縮合物が低分子量化合物に限られず，その硬化法に特徴のないものは，グループＣ０８Ｇ５９／０２からＣ０８Ｇ５９／１２にのみ分類する。
C08G59/22	ジエポキシ化合物
C08G59/223	
C08G59/226	｛ジエポキシ化合物の混合物｝
C08G59/24	炭素環式
C08G59/245	｛芳香族｝
C08G59/26	複素環式
C08G59/28	非環式窒素原子を含むもの
C08G59/30	炭素，水素，酸素および窒素以外の原子を含むもの
C08G59/302	｛いおうを含有するもの｝
C08G59/304	｛りんを含有するもの｝
C08G59/306	｛けい素を含有するもの｝
C08G59/308	
C08G59/32	３個またはそれ以上のエポキシ基を含むエポキシ化合物
C08G59/3209	｛不飽和モノエポキシ化合物の重合によって得られたもの｝
C08G59/3218	｛炭素環式化合物｝
C08G59/3227	｛非環式窒素原子を含有する化合物｝
C08G59/3236	｛複素環式化合物｝
C08G59/3245	｛異項原子として窒素のみを含有するもの｝
C08G59/3254	｛炭素，水素，酸素または窒素以外の原子を含有するもの｝
C08G59/3263	
C08G59/3272	
C08G59/3281	
C08G59/329	
C08G59/34	不飽和重合体のエポキシ化により得られるもの
C08G59/36	モノエポキシ化合物と共に用いるもの
C08G59/38	ジエポキシ化合物と共に用いるもの
C08G59/40	用いられた硬化剤に特徴のあるもの
C08G59/4007	｛５９／４２から５９／６６のグループに含まれない硬化剤｝
C08G59/4014	｛窒素含有化合物｝
C08G59/4021	｛尿素；チオ尿素；　グアニジン；　ジシアンジアミド｝
C08G59/4028	｛イソシアネート；　チオイソシアネート｝
C08G59/4035	｛ヒドラジン；　ヒドラジド｝
C08G59/4042	｛イミン；　イミド｝
C08G59/405	｛オキシム｝
C08G59/4057	｛カルバメート｝
C08G59/4064	｛いおう含有化合物　（Ｃ０８Ｇ５９／４０２１，　Ｃ０８Ｇ５９／４０２８が優先）｝
C08G59/4071	｛りん含有化合物｝
C08G59/4078	｛ほう素含有化合物｝
C08G59/4085	｛けい素含有化合物｝
C08G59/4092	｛チタン含有化合物｝
C08G59/42	ポリカルボン酸；その酸無水物，ハライドまたは低分子量エステル
C08G59/4207	｛脂肪族｝
C08G59/4215	｛環式脂肪族の｝
C08G59/4223	｛芳香族｝
C08G59/423	｛炭素，水素およびＣ０８Ｇ５９／４２への官能基に属する酸素以外の原子を含有するもの｝
C08G59/4238	｛複素環式｝
C08G59/4246	｛末端カルボキシル基を持つ重合体｝
C08G59/4253	｛ゴム｝
C08G59/4261	｛不飽和炭素−炭素結合のみが関与する反応によって得られた高分子化合物　（Ｃ０８Ｇ５９／４２５３　が優先）｝
C08G59/4269	｛不飽和炭素−炭素結合が関与する反応以外の反応によって得られた高分子化合物　（Ｃ０８Ｇ５９／４２５３　が優先）｝
C08G59/4276	｛ポリエステル｝
C08G59/4284	｛他の硬化剤とともに用いるもの｝
C08G59/4292	｛モノカルボン酸とともに用いるもの｝
C08G59/44	アミド
C08G59/442	｛チオアミド｝
C08G59/444	｛スルホンアミド｝
C08G59/446	｛りんアミド｝
C08G59/448	｛ラクタム｝
C08G59/46	他の硬化剤と共に用いるもの
C08G59/48	ポリカルボン酸と共に，またはその酸無水物，ハライドまたは低分子量エステルと共に用いるもの
C08G59/50	アミン
C08G59/5006	｛脂肪族｝
C08G59/5013	｛８個以上の炭素原子を含有するもの，例．脂肪族アミン｝
C08G59/502	｛ホリアルキレンポリアミン｝
C08G59/5026	｛環式脂肪族の｝
C08G59/5033	｛芳香族｝
C08G59/504	｛水素，炭素およびアミンノ基に属する窒素以外の原子を含有するもの｝
C08G59/5046	｛複素環式｝
C08G59/5053	｛異種原子として窒素のみを含有するもの｝
C08G59/506	｛環に１個の窒素を含有するもの｝
C08G59/5066	｛アジリジンまたはその誘導体｝
C08G59/5073	｛環に２個の窒素原子を含有するもの｝
C08G59/508	｛環に３個の窒素原子を含有するもの｝
C08G59/5086	｛トリアジン；　メラミン；　グアナミン｝
C08G59/5093	｛アミンの錯体｝
C08G59/52	アミノカルボン酸
C08G59/54	アミノアミド＞
C08G59/56	他の硬化剤と共に用いるもの
C08G59/58	ポリカルボン酸と共に，またはその酸無水物，ハライドまたは低分子量エステルと共に用いるもの
C08G59/60	アミドと共に用いるもの
C08G59/62	アルコールまたはフェノール
C08G59/621	｛フェノール｝
C08G59/623	｛アミノフェノール｝
C08G59/625	｛ヒドロキシ酸｝
C08G59/626	｛ラクトン｝
C08G59/628	｛フェノールカルボン酸｝
C08G59/64	アミノアルコール
C08G59/66	メルカプタン
C08G59/68	用いられた触媒に特徴のあるもの
C08G59/681	｛金属アルコラート，フェノラートまたはカルボン酸塩｝
C08G59/682	｛アルコラート｝
C08G59/683	｛フェノラート｝
C08G59/685	｛カルボン酸塩｝
C08G59/686	｛窒素を含有するもの｝
C08G59/687	｛いおうを含有するもの｝
C08G59/688	｛りんを含有するもの｝
C08G59/70	キレート
C08G59/72	ハロゲン化ほう素の錯体
C08G61/00	高分子の主鎖に炭素―炭素連結基を形成する反応により得られる高分子化合物（Ｃ０８Ｇ２／００からＣ０８Ｇ１６／００が優先）
C08G61/02	高分子の主鎖に炭素原子のみを含む高分子化合物，例．ポリキシリレン
C08G61/025	｛ポリキシリレン｝
C08G61/04	脂肪族炭素原子のみを含むもの
C08G61/06	炭素環式化合物の開環によりつくられるもの
C08G61/08	環中に１個またはそれ以上の炭素―炭素二重結合を含む炭素環式化合物の
C08G61/10	芳香族炭素原子のみを含むもの，例．ポリフェニレン
C08G61/12	高分子の主鎖に炭素以外の原子を含む高分子化合物
C08G61/121	｛有機ハロゲン化物から誘導されたもの｝
C08G61/122	｛イミド以外の，５員または６員複素環化合物から誘導されたもの｝
C08G61/123	｛５員複素環化合物から誘導されたもの｝
C08G61/124	｛環に１個の窒素を含有する５員環を有するもの｝
C08G61/125	｛環に１個の酸素を含有する５員環を有するもの｝
C08G61/126	｛環に１個のいおうを含有する５員環を有するもの｝
C08G61/127	｛二酸化炭素，ハロゲン化カルボニル，カルボン酸またはその誘導体から誘導されたもの｝
C08G63/00	高分子の主鎖にカルボン酸エステル連結基を形成する反応によって得られる高分子化合物（ポリエステル―アミドＣ０８Ｇ６９／４４；ポリエステル―イミドＣ０８Ｇ７３／１６）<br><br><u>注</u><br><br>ポリエステルの化学構造によって特徴づけられる化合物はポリエステル化合物の型に対応するグループに分類する。ポリエステルの製造方法によって特徴づけられる化合物は採用された方法に対応するグループ（グループＣ０８Ｇ６３／７８からＣ０８Ｇ６３／８７）に分類する。化学構造と製造方法の両方によって特徴づけられる化合物は各々の観点に従って分類する。
C08G63/005	｛ケテンから製造されたポリエステル｝
C08G63/02	ヒドロキシカルボン酸からまたはポリカルボン酸およびポリヒドロキシ化合物から誘導されるポリエステル
C08G63/06	ヒドロキシカルボン酸から誘導されたもの
C08G63/065	｛ヒドロキシル基およびカルボン酸エステル基が芳香族環に結合しているもの｝　
C08G63/08	ラクトンまたはラクチド
C08G63/12	ポリカルボン酸およびポリヒドロキシ化合物とから誘導されるもの
C08G63/123	炭素環を含む酸またはヒドロキシ化合物
C08G63/127	芳香族環を含む酸
C08G63/13	２つ以上の芳香族環を含むもの
C08G63/133	芳香族環を含むヒドロキシ化合物
C08G63/137	脂肪族環を含む酸またはヒドロキシ化合物
C08G63/16	ジカルボン酸およびジヒドロキシ化合物
C08G63/18	炭素環を含む酸またはヒドロキシ化合物
C08G63/181	芳香族環を含む酸
C08G63/183	テレフタル酸
C08G63/185	２以上の芳香族環を含むもの
C08G63/187	縮合芳香族環を含むもの
C08G63/189	ナフタリン環を含むもの
C08G63/19	芳香族環を含むヒドロキシ化合物
C08G63/191	ヒドロキノン
C08G63/193	２以上の芳香族環を含むもの
C08G63/195	ビスフェノールＡ
C08G63/197	縮合芳香族環を含むもの
C08G63/199	脂肪族環を含む酸またはビドロキシ化合物
C08G63/20	１つの反応性基または２つ以上の反応性基を持つ化合物の存在下で製造されるポリエステル
C08G63/21	不飽和モノカルボン酸または不飽和一価アルコールまたはそれらの反応性誘導体の存在下のもの
C08G63/40	ポリカルボン酸のまたはポリヒドロキシ化合物の，それらのエステル以外の，エステル形成性誘導体から誘導されたポリエステル
C08G63/42	環状エーテル（５９／００が優先）；環状カーボネート；環状サルファイト；環状オルトエステル
C08G63/44	ポリアミド；ポリニトリル
C08G63/46	エステル化によって化学的に変性されたポリエステル（Ｃ０８Ｇ６３／２０が優先；後処理によるものＣ０８Ｇ６３／９１）
C08G63/47	不飽和モノカルボン酸または不飽和一価アルコールまたはそれらの反応性誘導体によるもの
C08G63/48	不飽和高級脂肪油またはその酸によるもの:樹脂酸によるもの
C08G63/50	一価アルコールによるもの
C08G63/52	ポリカルボン酸またはポリヒドロキシ化合物であって２成分のうち少くとも１成分が脂肪族不飽和を含むもの
C08G63/54	炭素環を含む酸またはヒドロキシ化合物
C08G63/547	芳香族環を含むヒドロキシ化合物
C08G63/553	脂肪族環を含む酸またはヒドロキシ化合物，例．ディールス―アルダー付加物
C08G63/56	ポリカルボン酸またはポリヒドロキシ化合物の，それらのエステル以外の，エステル形成性誘導体から誘導されたポリエステル
C08G63/58	環状エーテル（Ｃ０８Ｇ５９／００が優先）；環状カーボネート；環状サルファイト　｛環状オルトエステル｝　
C08G63/60	ヒドロキシカルボン酸，ポリカルボン酸およびポリヒドロキシ化合物の混合物の反応から誘導されるもの
C08G63/605	｛ヒドロキシル基およびカルボキシル基が芳香族環に結合したもの｝
C08G63/64	カルボン酸エステル基および炭酸エステル基を共に含むポリエステル
C08G63/66	エーテル基の形で酸素を含むポリエステル（Ｃ０８Ｇ６３／４２，Ｃ０８Ｇ６３／５８が優先）
C08G63/664	ヒドロキシカルボン酸から誘導されるもの
C08G63/668	ポリカルボン酸とポリヒドロキシ化合物から誘導されるもの
C08G63/672	ジカルボン酸とジヒドロキシ化合物
C08G63/676	２成分のうち少なくとも１成分が脂肪族不飽和を含むもの
C08G63/68	炭素，水素および酸素以外の原子を含むポリエステル（Ｃ０８Ｇ６３／６４が優先）
C08G63/681	｛Ｃ０８Ｇ６３／６８２　からＣ０８Ｇ６３／６９８のグループに含まれない元素を含有するもの｝
C08G63/682	ハロゲンを含むもの
C08G63/6822	｛ヒドロキシカルボン酸から誘導されたもの｝
C08G63/6824	｛ポリカルボン酸およびポリヒドロキシ化合物から誘導されたもの｝
C08G63/6826	｛ジカルボン酸およびジヒドロキシ化合物｝
C08G63/6828	｛二つの構成要素の内少なくとも一方が脂肪族不飽和を含有するポリカルボン酸およびポリヒドロキシ化合物｝
C08G63/685	窒素を含むもの
C08G63/6852	｛ヒドロキシカルボン酸から誘導されたもの｝
C08G63/6854	｛ポリカルボン酸およびポリヒドロキシ化合物から誘導されたもの｝
C08G63/6856	｛ジカルボン酸およびジヒドロキシ化合物｝
C08G63/6858	｛二つの構成要素の内少なくとも一方が脂肪族不飽和を含有するポリカルボン酸およびポリヒドロキシ化合物｝
C08G63/688	いおうを含むもの
C08G63/6882	｛ヒドロキシカルボン酸から誘導されたもの｝
C08G63/6884	｛ポリカルボン酸およびポリヒドロキシ化合物から誘導されたもの｝
C08G63/6886	｛ジカルボン酸およびジヒドロキシ化合物｝
C08G63/6888	｛二つの構成要素の内少なくとも一方が脂肪族不飽和を含有するポリカルボン酸およびポリヒドロキシ化合物｝
C08G63/692	りんを含むもの
C08G63/6922	｛ヒドロキシカルボン酸から誘導されたもの｝
C08G63/6924	｛ポリカルボン酸およびポリヒドロキシ化合物から誘導されたもの｝
C08G63/6926	｛ジカルボン酸およびジヒドロキシ化合物｝
C08G63/6928	｛二つの構成要素の内少なくとも一方が脂肪族不飽和を含有するポリカルボン酸およびポリヒドロキシ化合物｝
C08G63/695	けい素を含むもの
C08G63/6952	｛ヒドロキシカルボン酸から誘導されたもの｝
C08G63/6954	｛ポリカルボン酸およびポリヒドロキシ化合物から誘導されたもの｝
C08G63/6956	｛ジカルボン酸およびジヒドロキシ化合物｝
C08G63/6958	｛二つの構成要素の内少なくとも一方が脂肪族不飽和を含有するポリカルボン酸およびポリヒドロキシ化合物｝
C08G63/698	ほう素を含むもの
C08G63/6982	｛ヒドロキシカルボン酸から誘導されたもの｝
C08G63/6984	｛ポリカルボン酸およびポリヒドロキシ化合物から誘導されたもの｝
C08G63/6986	｛ジカルボン酸およびジヒドロキシ化合物｝
C08G63/6988	｛二つの構成要素の内少なくとも一方が脂肪族不飽和を含有するポリカルボン酸およびポリヒドロキシ化合物｝
C08G63/78	製造法
C08G63/785	｛用いられる装置に特徴があるもの｝　
C08G63/79	界面的方法，すなわち２つの非混和性液体の界面での反応を含む方法
C08G63/80	固相重縮合
C08G63/81	溶媒を用いるもの（Ｃ０８Ｇ６３／７９が優先）
C08G63/82	用いられた触媒に特徴があるもの
C08G63/823	｛ポリラクトンまたはポリラクチドの製造のためのもの｝　
C08G63/826	｛Ｃ０８Ｇ６３／８３からＣ０８Ｇ６３／８６に含まれない金属　（Ｃ０８Ｇ６３／８２３　が優先）｝　
C08G63/83	アルカリ金属，アルカリ土類金属，ベリリウム，マグネシウム，銅，銀，金，亜鉛，カドミウム，水銀，マンガン，またはそれらの化合物　｛（Ｃ０８Ｇ６３／８２３　が優先）｝　
C08G63/84	ほう素，アルミニウム，ガリウム，インジウム，タリウム，希土類金属，またはそれらの化合物　｛（Ｃ０８Ｇ６３／８２３　が優先）｝　
C08G63/85	ゲルマニウム，スズ，鉛，ひ素，アンチモン，ビスマス，チタン，ジルコニウム，ハフニウム，バナジウム，ニオブ，タンタル，またはそれらの化合物　｛（Ｃ０８Ｇ６３／８２３　が優先）｝　
C08G63/86	ゲルマニウム，アンチモン，またはそれらの化合物
C08G63/863	｛ゲルマニウムまたはその化合物｝
C08G63/866	｛アンチモンまたはその化合物｝
C08G63/87	非金属またはその相互間化合物（ほう素Ｃ０８Ｇ６３／８４）
C08G63/88	重合後の処理
C08G63/89	重合体の回収
C08G63/90	精製；乾燥
C08G63/91	化学的後処理による変性された重合体
C08G63/912	｛ヒドロキシカルボン酸から誘導されたもの｝
C08G63/914	｛ポリカルボン酸およびポリヒドロキシ化合物から誘導されたもの｝
C08G63/916	｛ジカルボン酸およびジヒドロキシ化合物｝
C08G63/918	｛二つの構成要素の内少なくとも一方が脂肪族不飽和を含有するポリカルボン酸およびポリヒドロキシ化合物｝
C08G64/00	高分子の主鎖に炭酸エステル連結基を形成する反応によって得られる高分子化合物（ポリカーボネート―アミドＣ０８Ｇ６９／４４；ポリカーボネート―イミドＣ０８Ｇ７３／１６）<br><br><u>注</u><br><br>　カルボン酸エステル基および炭酸エステル基を共に含む重合体は，炭酸エステル基がカルボン酸エステル基より多く含まれている場合でも，常にＣ０８Ｇ６３／６４に分類する。
C08G64/02	脂肪族ポリカーボネート
C08G64/0208	｛飽和の｝
C08G64/0216	｛連鎖停止剤または鎖架橋剤を含有するもの｝
C08G64/0225	｛炭素，水素または酸素以外の原子を含有するもの｝
C08G64/0233	｛ハロゲンを含有するもの｝
C08G64/0241	｛窒素を含有するもの｝
C08G64/025	｛いおうを含有するもの｝
C08G64/0258	｛りんを含有するもの｝
C08G64/0266	｛けい素を含有するもの｝
C08G64/0275	｛ほう素を含有するもの｝
C08G64/0283	｛他の元素を含有するもの｝
C08G64/0291	｛不飽和の｝
C08G64/04	芳香族ポリカーボネート
C08G64/045	｛不飽和脂肪族を含有するもの｝
C08G64/06	不飽和脂肪族を含有しないもの
C08G64/08	炭素，水素または酸素以外の原子を含有するもの
C08G64/081	｛いおうを含有するもの｝
C08G64/083	｛りんを含有するもの｝
C08G64/085	｛けい素を含有するもの｝
C08G64/086	｛ほう素を含有するもの｝
C08G64/088	｛他の元素を含有するもの｝
C08G64/10	ハロゲンを含有するもの
C08G64/12	窒素を含有するもの
C08G64/14	連鎖停止剤または鎖架橋剤を含有するもの
C08G64/16	脂肪族―芳香族または芳香脂肪族ポリカーボネート
C08G64/1608	｛飽和の｝
C08G64/1616	｛連鎖停止剤または鎖架橋剤を含有するもの｝
C08G64/1625	｛炭素，水素または酸素以外の原子を含有するもの｝
C08G64/1633	｛ハロゲンを含有するもの｝
C08G64/1641	｛窒素を含有するもの｝
C08G64/165	｛いおうを含有するもの｝
C08G64/1658	｛りんを含有するもの｝
C08G64/1666	｛けい素を含有するもの｝
C08G64/1675	｛ほう素を含有するもの｝
C08G64/1683	｛他の元素を含有するもの｝
C08G64/1691	｛不飽和の｝
C08G64/18	ブロックまたはグラフト重合体
C08G64/183	｛ポリエーテル連鎖を含有するもの｝
C08G64/186	｛ポリシロキサン連鎖を含有するもの｝
C08G64/20	製造法一般
C08G64/205	｛用いられる装置に特徴があるもの｝　
C08G64/22	ハロゲン化カルボニルを用いるもの
C08G64/223	｛および環状エーテル｝
C08G64/226	｛およびアルコール｝
C08G64/24	およびフェノール
C08G64/26	ハロゲン化カーボネートを用いるもの
C08G64/263	｛および環状エーテル｝
C08G64/266	｛およびアルコール｝
C08G64/28	およびフェノール
C08G64/30	カーボネートを用いるもの
C08G64/302	｛および環状エーテル｝
C08G64/305	｛およびアルコール｝
C08G64/307	｛およびフェノール｝
C08G64/32	二酸化炭素を用いるもの
C08G64/323	｛およびアルコール｝
C08G64/326	｛およびフェノール｝
C08G64/34	および環状エーテル
C08G64/36	一酸化炭素を用いるもの
C08G64/38	他の単量体を用いるもの
C08G64/40	重合後の処理
C08G64/403	｛重合体の回収｝
C08G64/406	｛精製；　乾燥｝
C08G64/42	化学的後処理
C08G65/00	高分子の主鎖にエーテル連結基を形成する反応により得られる高分子化合物
C08G65/002	｛不飽和化合物から　（不飽和オキシラン　Ｃ０８Ｇ６５／１４）｝　
C08G65/005	｛ハロゲンを含有するもの｝　
C08G65/007	｛ふっ素を含有するもの｝　
C08G65/02	複素環の開環による環状エーテルからの
C08G65/04	環状エーテルのみからの
C08G65/06	環外に炭素および水素以外の原子を有しない環状エーテル
C08G65/08	飽和オキシラン
C08G65/10	用いられた触媒に特徴のあるもの
C08G65/105	｛オニウム化合物｝　
C08G65/12	有機金属化合物または金属水素化物を含むもの
C08G65/14	不飽和オキシラン
C08G65/16	４個またはそれ以上の環原子を有する環状エーテル
C08G65/18	オキセタン
C08G65/20	テトラヒドロフラン
C08G65/22	環外に炭素および水素以外の少くとも１個の原子を有する環状エーテル
C08G65/223	｛ハロゲンを含有するもの　（エビハロヒドリン　Ｃ０８Ｇ６５／２４）｝　
C08G65/226	｛ふっ素を含有するもの｝　
C08G65/24	エピハロヒドリン
C08G65/26	環状エーテルおよび他の化合物からの
C08G65/2603	｛酸素を含有する他の化合物｝　
C08G65/2606	｛ヒドロキシル基を含有するもの｝　
C08G65/2609	｛脂肪族ヒドロキシル基を含有するもの｝　
C08G65/2612	｛芳香族またはアリール脂肪族ヒドロキシル基を含有するもの｝　
C08G65/2615	｛カルボン酸，エステル，無水物基を含有する他の化合物｝　
C08G65/2618	｛窒素を含有する他の化合物｝　
C08G65/2621	｛アミノ基を含有するもの｝　
C08G65/2624	｛脂肪族アミノ基を含有するもの｝　
C08G65/2627	｛芳香族またはアリール脂肪族アミノ基を含有するもの｝　
C08G65/263	｛複素環式アミノ基を含有するもの｝　
C08G65/2633	｛アミド基を含有する他の化合物｝　
C08G65/2636	｛いおうを含有する他の化合物｝　
C08G65/2639	｛酸素，窒素，いおう以外の元素を含有する他の化合物｝　
C08G65/2642	｛用いられる触媒に特徴があるもの｝　．．．<br><br><u>｛注</u><br><br>．　．．．１．　このグループにおいては，もしあれば，化合物中の金属に従って分類する。．．．２．　このグループにおいては，ほう素は金属とみなし，マグネシウムはアルカリ土類金属とみなす。｝
C08G65/2645	｛金属またはその化合物，例．塩｝　
C08G65/2648	｛アルカリ金属またはその化合物｝　
C08G65/2651	｛アルカリ土類金属またはその化合物｝　
C08G65/2654	｛アルミニウムまたはほう素；　その化合物｝　
C08G65/2657	｛アルミノけい酸塩；粘土；　ゼオライト｝　
C08G65/266	｛Ｃ０８Ｇ６５／２６４８から　Ｃ０８Ｇ６５／２６４５のグループに含まれない金属元素，またはその化合物｝　
C08G65/2663	｛金属シアン化物触媒，すなわち，ＤＭＣ｀の｝　
C08G65/2666	｛ヘテロポリ酸｝　
C08G65/2669	｛非金属またはその化合物　（ほう素　Ｃ０８Ｇ６５／２６５４）｝　
C08G65/2672	｛窒素またはその化合物｝　
C08G65/2675	｛りんまたはその化合物｝　
C08G65/2678	｛いおうまたはその化合物｝　
C08G65/2681	｛けい素またはその化合物（けい酸塩　Ｃ０８Ｇ６５／２６５７）｝
C08G65/2684	｛ハロゲンまたはその化合物｝　
C08G65/2687	｛Ｃ０８Ｇ６５／２６７２からＣ０８Ｇ６５／２６８４のグループに含まれない元素またはその化合物｝　
C08G65/269	｛混合触媒系，すなわち，２以上の反応性成分またはその場で形成される触媒を含有するもの｝　
C08G65/2693	｛担持触媒｝　
C08G65/2696	｛用いられるプロセスまたは装置に特徴があるもの｝　
C08G65/30	重合後の処理，例．回収，精製，乾燥
C08G65/32	化学的後処理により変性された重合体
C08G65/321	無機化合物によるもの　
C08G65/322	水素を含むもの　
C08G65/323	ハロゲンを含むもの　
C08G65/3233	｛分子状ハロゲン｝　
C08G65/3236	｛ふっ素｝　
C08G65/324	酸素を含むもの　
C08G65/3245	｛二酸化炭素｝　
C08G65/325	窒素を含むもの　
C08G65/3255	｛アンモニア｝　
C08G65/326	いおうを含むもの　
C08G65/3265	｛二酸化いおう｝　
C08G65/327	りんを含むもの　
C08G65/328	他の元素を含むもの　
C08G65/329	有機化合物によるもの　
C08G65/331	酸素を含むもの　｛（環状エーテル化合物　Ｃ０８Ｇ６５／２６）｝　
C08G65/3311	｛ヒドロキシル基を含むもの｝　
C08G65/3312	｛非環式　｝　
C08G65/3314	｛環式｝　
C08G65/3315	｛芳香族｝　
C08G65/3317	｛フェノール性｝　
C08G65/3318	｛複素環式｝　
C08G65/332	カルボキシル基，またはハライドまたはそのエステルを含むもの
C08G65/3322	｛非環式｝　
C08G65/3324	｛環式｝　
C08G65/3326	｛芳香族｝　
C08G65/3328	｛複素環式｝　
C08G65/333	窒素を含むもの　
C08G65/33303	｛アミノ基を含むもの｝　
C08G65/33306	｛非環式｝　
C08G65/3331	｛環式｝　
C08G65/33313	｛芳香族｝　
C08G65/33317	｛複素環式｝　
C08G65/3332	｛カルボン酸アミド基を含むもの｝　
C08G65/33324	｛非環式｝　
C08G65/33327	｛環式｝　
C08G65/33331	｛イミド基を含むもの｝　
C08G65/33334	｛非環式｝　
C08G65/33337	｛環式｝　
C08G65/33341	｛芳香族｝　
C08G65/33344	｛カルバメート基を含むもの｝　
C08G65/33348	｛イソシアネート基を含むもの｝　
C08G65/33351	｛非環式　｝　
C08G65/33355	｛環式｝　
C08G65/33358	｛芳香族｝　
C08G65/33362	｛複素環式｝　
C08G65/33365	｛シアノ基を含むもの｝　
C08G65/33368	｛非環式｝　
C08G65/33372	｛アクリロニトリル｝　
C08G65/33375	｛環式｝　
C08G65/33379	｛ニトロ基を含むもの｝　
C08G65/33382	｛非環式｝　
C08G65/33386	｛環式｝　
C08G65/33389	｛芳香族｝　
C08G65/33393	｛複素環式｝　
C08G65/33396	｛窒素の他に酸素を持つもの｝　
C08G65/334	いおうを含むもの　
C08G65/3342	｛炭素および水素に結合したいおうを持つもの｝　
C08G65/3344	｛いおうのほかに酸素を含むもの｝　
C08G65/3346	｛炭素および酸素に結合したいおうを持つもの｝　
C08G65/3348	｛いおうのほかに窒素を含むもの｝　
C08G65/335	りんを含むもの　
C08G65/3351	｛炭素および水素に結合したりんを持つもの｝　
C08G65/3353	｛りんのほかに酸素を含むもの｝　
C08G65/3355	｛炭素および酸素に結合したりんを持つもの｝　
C08G65/3356	｛りんの他に窒素を持つもの｝　
C08G65/3358	｛りんの他にいおうを持つもの｝　
C08G65/336	けい素を含むもの　
C08G65/337	その他の元素を含むもの（カルボキシル基のハライドとしてのみハロゲンを含む有機化合物Ｃ０８Ｇ６５／３３２）
C08G65/338	無機化合物と有機化合物とによるもの
C08G65/34	ヒドロキシ化合物またはその金属誘導体からのもの　｛（６５／２６　が優先）｝　
C08G65/36	フルフリルアルコール
C08G65/38	フェノールから誘導されるもの
C08G65/40	フェノール　（Ｉ）　および他の化合物　（ＩＩ）からのもの，例．　ＯＨ−Ａｒ−ＯＨ　＋　Ｘ−Ａｒ−Ｘ，　ここで　Ｘはハロゲン原子，すなわち解離基　
C08G65/4006	｛（Ｉ）　または　（ＩＩ）が，解離基（Ｘ）として炭素，酸素，水素またはハロゲン以外の元素を含むもの｝　
C08G65/4012	｛他の化合物　（ＩＩ）がケトン基，例．ポリエーテルケトンとして　Ｘ−Ａｒ−Ｃ（＝Ｏ）−Ａｒ−Ｘ，を含むもの｝　
C08G65/4018	｛（Ｉ）または　（ＩＩ）が解離基（Ｘ）としてのもの以外にハロゲンを含むもの｝　
C08G65/4025	｛（Ｉ）または　（ＩＩ）が解離基（Ｘ）としてのもの以外にくふっ素を含むもの｝　
C08G65/4031	｛（Ｉ）　または（ＩＩ）が窒素を含むもの｝　
C08G65/4037	｛環構造中に，例．ピリジン基｝　　
C08G65/4043	｛（Ｉ）または（ＩＩ）がフェノールまたはカルボニル基としてのもの以外に酸素を含むもの｝　
C08G65/405	｛環構造中に，例．フェノールフタレン｝　　
C08G65/4056	｛（Ｉ）　または　（ＩＩ）がいおうを含むもの　（スルホン基として　Ｃ０８Ｇ７５／２３）｝　
C08G65/4062	｛環構造中に｝　
C08G65/4068	｛（Ｉ）または　（ＩＩ）が　Ｃ０８Ｇ６５／４０１８からＣ０８Ｇ６５／４０５６のグループに包含されない元素を含むもの｝　
C08G65/4075	｛自己重合性単量体，例．　ＯＨ−Ａｒ−Ｘから｝　
C08G65/4081	｛環状重合体またはオリゴマーの形成｝　
C08G65/4087	｛用いられる触媒に特徴があるもの｝　
C08G65/4093	｛用いられるプロセスまたは装置に特徴があるもの｝　
C08G65/42	フェノールおよびポリヒドロキシエーテル
C08G65/44	フェノールの酸化によるもの
C08G65/46	重合後の処理，例，回収，精製，乾燥
C08G65/48	化学的後処理により変性された重合体
C08G65/485	｛ポリフェニレンオキシド｝
C08G67/00	グループＣ０８Ｇ２／００からＣ０８Ｇ６５／００に含まれない，酸素または酸素と炭素を含む連結基を高分子の主鎖に形成する反応により得られる高分子化合物<br><br><u>｛注</u><br><br>　このグループにおいては，＋ＩＤＴという表現は以下の内容を意味する。　−　ここに分類される文献は，鎖中に酸素を持つ合成高分子生成物に関連するＩＤＴグループに分類されていた:　−　それらは，管理上，該　ＩＤＴグループからこのグループに再分類された｝
C08G67/02	一酸化炭素および脂肪族不飽和化合物の共重合体
C08G67/04	ポリ酸無水物
C08G69/00	高分子の主鎖にカルボン酸アミド連結基を形成する反応により得られる高分子化合物（イソシアネートまたはイソチオシアネートから得られる生成物Ｃ０８Ｇ１８／００；ポリアミド−イミドＣ０８Ｇ７３／１４）
C08G69/02	アミノカルボン酸からまたはポリアミンおよびポリカルボン酸から誘導されるポリアミド
C08G69/04	製造法
C08G69/06	固相重縮合
C08G69/08	アミノカルボン酸から誘導されるもの
C08G69/10	α―アミノカルボン酸　｛（ポリスクシンイミド　Ｃ０８Ｇ７３／１０９２）｝　
C08G69/12	アミノ基およびカルボキシル基が共に芳香族に結合したもの
C08G69/14	ラクタム
C08G69/16	製造法
C08G69/18	アニオン重合
C08G69/20	用いられた触媒に特徴のあるもの
C08G69/22	β―ラクタム
C08G69/24	ピロリドンまたはヒペリドン
C08G69/26	ポリアミンおよびポリカルボン酸から誘導されるもの
C08G69/265	｛少なくとも２種の異なったジアミンまたは少なくとも２種の異なったジカルボン酸からのもの｝
C08G69/28	製造法
C08G69/30	固相重縮合
C08G69/32	アミノ基およびカルボキシル基が共に芳香族に結合した芳香族ジアミンおよび芳香族ジカルボン酸からの
C08G69/34	重合した不飽和脂肪酸を用いるもの
C08G69/36	アミノ酸，ポリアミンおよびポリカルボン酸から誘導されるもの
C08G69/38	アルデヒドおよびポリニトリルから製造されるポリアミド
C08G69/40	エーテル基の形で酸素を含むポリアミド（６９／１２，６９／３２が優先）
C08G69/42	炭素，水素，酸素および窒素以外の原子を含むポリアミド（Ｃ０８Ｇ６９／１２，Ｃ０８Ｇ６９／３２が優先）
C08G69/44	ポリエステル―アミド
C08G69/46	重合後の処理
C08G69/48	化学的後処理により変性された重合体
C08G69/50	アルデヒドによるもの
C08G71/00	高分子の主鎖にイソシアネート基以外からのウレイドまたはウレタン連結基を形成する反応により得られる高分子化合物
C08G71/02	ポリ尿素
C08G71/04	ポリウレタン
C08G73/00	グループＣ０８Ｇ１２／００からＣ０８Ｇ７１／００に含まれない，高分子の主鎖に酸素または炭素を有しまたは有せずに窒素を含む連結基を形成する反応により得られる高分子化合物　｛（イソシアネートから製造されたポリカルボジイミド　Ｃ０８Ｇ１８／０２５，　Ｃ０８Ｇ１８／７９７）｝　
C08G73/02	ポリアミン
C08G73/0206	｛ポリアルキレン（ポリ）アミン｝
C08G73/0213	｛製造プロセス｝
C08G73/022	｛ポリアミンとエピハロヒドリンからのもの｝
C08G73/0226	｛ポリアルキレン（ポリ）アミンの四級化｝
C08G73/0233	｛（ポリ）オキサゾリン，　（ポリ）オキサジンまたは懸垂アシル基を持つものから誘導されたポリアミン｝
C08G73/024	｛主鎖にエーテル結合の形態で酸素を含有するポリアミン｝
C08G73/0246	｛主鎖に炭素，水素，窒素または酸素以外の原子を含有するポリアミン｝
C08G73/0253	｛主鎖にいおうを含有するポリアミン｝
C08G73/026	｛完全な芳香族ポリアミン｝
C08G73/0266	｛ポリアニリンおよび誘導体｝
C08G73/0273	｛主鎖に複素環部分を含有するポリアミン｝
C08G73/028	｛ポリアミドアミン｝
C08G73/0286	｛ポリアミドアミンとエピハロヒドリンからの製造プロセス｝
C08G73/0293	｛ポリアミドアミンの四級化｝
C08G73/06	高分子の主鎖に窒素含有複素環を有する重縮合体．<br><br><u>｛注</u><br><br>１．　こサブグループにおいて　スピロ　および　架橋　化合物は縮合しているとみなす．２．　窒素といおうをともに含有する複素環は，サブグループＣ０８Ｇ７５／００からＣ０８Ｇ７５／３２に分類する　｝
C08G73/0605	｛他の環と縮合していない，環の異項原子のみとして窒素原子を持つ５員環を含有する重縮合体｝
C08G73/0611	｛環に１個だけの窒素原子を有するもの，例．ポリピロール（ポリスクシンイミド　Ｃ０８Ｇ７３／１０９２）｝　
C08G73/0616	｛環に２個だけの窒素原子を有するもの｝
C08G73/0622	｛他の環と縮合していない，環の異項原子のみとして窒素原子を持つ６員環を含有する重縮合体｝
C08G73/0627	｛環に１個だけの窒素原子を有するもの｝
C08G73/0633	｛環に２個だけの窒素原子を有するもの｝
C08G73/0638	｛環にすくなくとも３個の窒素原子を有するもの｝
C08G73/0644	｛ポリ（１，３，５）トリアジン｝
C08G73/065	｛製造プロセス｝
C08G73/0655	｛ポリシアヌレートからのもの｝
C08G73/0661	｛用いられる触媒に特徴があるもの｝
C08G73/0666	｛他の環と縮合し，環の異項原子のみとして窒素原子を持つ５員環を含有する重縮合体｝
C08G73/0672	｛環に１個だけの窒素原子を有するもの｝
C08G73/0677	｛環に２個だけの窒素原子を有するもの｝
C08G73/0683	｛他の環と縮合し，環の異項原子のみとして窒素原子を持つ６員環を含有する重縮合体｝
C08G73/0688	｛環に１個だけの窒素原子を有するもの，例．ポリキノリン｝
C08G73/0694	｛環に２個だけの窒素原子を有するもの，例．ポリキノキサリン｝
C08G73/08	ポリヒドラジド；ポリトリアゾール；ポリアミノ―トリアゾール；ポリオキサジアゾール
C08G73/10	ポリイミド；ポリエステル―イミド；ポリアミド―イミド；ポリアミド酸または類似のポリイミド前駆物質
C08G73/1003	｛製造プロセス｝
C08G73/1007	｛テトラカルボン酸またはその誘導体とジアミンからのもの｝
C08G73/101	｛連鎖停止剤または分岐剤を含有するもの｝
C08G73/1014	｛（モノ）無水物の形で｝
C08G73/1017	｛（モノ）アミンの形で｝
C08G73/1021	｛用いられる触媒に特徴があるもの｝
C08G73/1025	｛放射線によって重合したもの｝
C08G73/1028	｛プロセスそれ自体に特徴があるもの，例．段階，連続的｝
C08G73/1032	｛用いられる溶媒に特徴があるもの｝
C08G73/1035	｛テトラカルボン酸またはその誘導体とジイソシアネートからのもの｝
C08G73/1039	｛ハロゲン含有置換基を含むもの｝
C08G73/1042	｛少なくとも２種の異なったテトラカルボン酸または２種の異なったジアミノ化合物から誘導されたコポリイミド｝
C08G73/1046	｛主鎖にエーテル結合の形で酸素を含有するポリイミド｝
C08G73/105	｛ジアミノ部分にのみ酸素を有するもの｝
C08G73/1053	｛テトラカルボン酸部分にのみ酸素を有するもの｝
C08G73/1057	｛主鎖に　炭素，水素，窒素または酸素以外の原子を含有するポリイミド｝
C08G73/106	｛けい素を含有するもの｝
C08G73/1064	｛いおうを含有するもの｝
C08G73/1067	｛完全芳香族ポリイミド，すなわち，ともに芳香族結合したテトラカルボン酸部分とジアミン部分を持つもの｝
C08G73/1071	｛主鎖にエーテル結合の形で酸素を含有する完全芳香族ポリイミド｝
C08G73/1075	｛部分的に芳香族のポリイミド｝
C08G73/1078	｛ジアミノ部分が完全芳香族のもの｝
C08G73/1082	｛テトラカルボン酸部分が完全芳香族のもの｝
C08G73/1085	｛ジアミノ部分またはテトラカルボン酸部分が複素環部分を含有するポリイミド｝
C08G73/1089	｛ポリイソイミド｝
C08G73/1092	｛ポリスクシンイミド｝　
C08G73/1096	｛主鎖にアゾ結合を含有するもの｝
C08G73/12	不飽和ポリイミド前駆物資
C08G73/121	｛不飽和前駆体およびポリアミンからの製造プロセス｝　
C08G73/122	｛連鎖停止剤または分岐剤を含有するもの｝　
C08G73/123	｛不飽和前駆体がハロゲン含有置換基を含むもの｝　
C08G73/124	｛不飽和前駆体が主鎖にエーテル結合の形で酸素を含有するもの｝　
C08G73/125	｛不飽和前駆体が，主鎖に炭素，水素，酸素または窒素以外の原子を含有するもの｝　
C08G73/126	｛不飽和前駆体が完全に芳香族のもの｝　
C08G73/127	｛主鎖にエーテル結合の形で酸素を含有するもの｝　
C08G73/128	｛不飽和前駆体が，主鎖に複素環部分を含有するもの｝　
C08G73/14	ポリアミド―イミド
C08G73/16	ポリエステル―イミド
C08G73/18	ポリベンズイミダゾール
C08G73/20	ピロン
C08G73/22	ポリベンズオキサゾール
C08G73/24	フルオロニトロソ有機化合物および他のフルオロ有機化合物の共重合体，例，ニトロソゴム
C08G73/26	トリフルオロニトロソメタンのフルオロ―オレフィンとの共重合体
C08G75/00	高分子の主鎖に窒素，酸素または炭素を有しまたは有せずにいおうを含む連結基を形成する反応により得られる高分子化合物
C08G75/02	ポリチオエーテル
C08G75/0204	｛ポリアリーレンチオエーテル｝
C08G75/0209	｛１個の芳香環を持つ単量体から誘導されたもの｝
C08G75/0213	｛炭素，水素またはいおう以外の元素を含むもの｝
C08G75/0218	｛酸素を含むもの｝
C08G75/0222	｛窒素を含むもの｝
C08G75/0227	｛２個以上の芳香環を持つ単量体から誘導されたもの｝
C08G75/0231	｛連鎖停止剤または分岐剤を含有するもの｝
C08G75/0236	｛主鎖に炭素またはいおう以外の原子を含むもの｝
C08G75/024	｛カルボニル基を含むもの｝
C08G75/0245	｛ブロック重合体またはグラフト重合体｝
C08G75/025	｛製造プロセス｝
C08G75/0254	｛金属硫化物を用いるもの｝
C08G75/0259	｛金属硫化水素を用いるもの｝
C08G75/0263	｛元素硫黄を用いるもの｝
C08G75/0268	｛ジスルフィドを用いるもの｝
C08G75/0272	｛他のいおう源を用いるもの｝
C08G75/0277	｛重合後の処理｝
C08G75/0281	｛回収および精製｝
C08G75/0286	｛化学的後処理｝
C08G75/029	｛有機化合物による変性｝
C08G75/0295	｛無機化合物による変性｝
C08G75/04	メルカプト化合物またはその金属誘導体からの
C08G75/045	｛メルカプト化合物と不飽和化合物からの｝
C08G75/06	環状チオエーテルからの
C08G75/08	チイランからの
C08G75/10	いおうまたはいおう含有化合物およびアルデヒドまたはケトンからの
C08G75/12	ポリチオエーテル―エーテル
C08G75/14	ポリスルフィイド
C08G75/16	有機化合物の無機ポリサルファイドとの重縮合によるもの
C08G75/18	ポリスルホキシド
C08G75/20	ポリスルホン
C08G75/205	｛二酸化いおうと不飽和有機化合物との共重合体　（Ｃ０８Ｇ７５／２２が優先）｝
C08G75/22	二酸化いおうの不飽和脂肪族化合物との共重合体
C08G75/23	ポリエーテルスルホン
C08G75/24	ポリスルホネート
C08G75/26	ポリチオエステル
C08G75/28	ポリチオカーボネート
C08G75/30	ポリスルホンアミド；ポリスルホンイミド
C08G75/32	ポリチアゾール；ポリチアジアゾール
C08G77/00	高分子の主鎖にいおう，窒素，酸素または炭素を有しまたは有せずにけい素を含む連結基を形成する反応により得られる高分子化合物
C08G77/02	ポリシリケート
C08G77/04	ポリシロキサン
C08G77/045	｛２４個以下のけい素原子を含むもの｝
C08G77/06	製造法　｛（Ｃ０８Ｇ７７／０４５　が優先）｝
C08G77/08	用いられた触媒に特徴のあるもの
C08G77/10	平衡法
C08G77/12	水素に結合したけい素を含むもの　｛（Ｃ０８Ｇ７７／０４５　が優先）｝
C08G77/14	酸素含有基に結合したけい素を含むもの　｛（Ｃ０８Ｇ７７／０４５　が優先）｝
C08G77/16	水酸基に
C08G77/18	アルコキシまたはアリルオキシ基に
C08G77/20	不飽和脂肪族基に結合したけい素を含むもの　｛（Ｃ０８Ｇ７７／０４５　が優先）｝
C08G77/22	炭素，水素および酸素以外の原子を含む有機基に結合したけい素を含むもの　｛（Ｃ０８Ｇ７７／０４５　が優先）｝
C08G77/24	ハロゲン含有基
C08G77/26	窒素含有基
C08G77/28	いおう含有基
C08G77/30	りん含有基
C08G77/32	重合後の処理　（｛Ｃ０８Ｇ７７／０４５　が優先｝　化学的後処理　Ｃ０８Ｇ７７／３８）
C08G77/34	精製
C08G77/36	分留
C08G77/38	化学的後処理により変性されたポリシロキサン　｛（Ｃ０８Ｇ７７／０４５　が優先）｝
C08G77/382	炭素，水素，酸素またはけい素以外の原子を含むもの
C08G77/385	ハロゲンを含むもの　
C08G77/388	窒素を含むもの　
C08G77/392	いおうを含むもの　
C08G77/395	りんを含むもの　
C08G77/398	ほう素または金属原子を含むもの　
C08G77/42	ポリシロキサン連鎖を含むブロックまたはグラフト重合体（ポリシロキサンへの脂肪族不飽和単量体の重合Ｃ０８Ｆ２８３／１２）
C08G77/44	ポリシロキサン連鎖のみを含むもの
C08G77/442	ビニル重合体連鎖を含むもの　
C08G77/445	ポリエステル連鎖を含むもの　
C08G77/448	ポリカーポネート連鎖を含むもの　
C08G77/452	窒素含有連鎖を含むもの　
C08G77/455	ポリアミド，ポリエステルアミドまたはポリイミド連鎖を含むもの　
C08G77/458	ポリウレタン連鎖を含むもの　
C08G77/46	ポリエーテル連鎖を含むもの
C08G77/48	すべてではないが少くとも２個のけい素原子が酸素原子以外の連結基により結合されているもの　（Ｃ０８Ｇ７７／４２が優先）
C08G77/485	｛２４個以下のけい素原子を含むもの｝
C08G77/50	炭素連結基によるもの　｛（Ｃ０８Ｇ７７／４８５　が優先）｝
C08G77/52	芳香環を含むもの
C08G77/54	窒素含有連結基によるもの　｛（Ｃ０８Ｇ７７／４８５　が優先）｝
C08G77/56	ほう素含有連結基によるもの　｛（Ｃ０８Ｇ７７／４８５　が優先）｝
C08G77/58	金属含有連結基によるもの　｛（Ｃ０８Ｇ７７／４８５　が優先）｝
C08G77/60	すべてのけい素原子が酸素原子以外の連結基により結合されているもの
C08G77/62	窒素原子
C08G77/70	
C08G77/80	
C08G79/00	けい素，いおう，窒素，酸素および炭素以外の原子を含む連結基を形成する反応により得られる高分子化合物　｛高分子の主鎖に，けい素，いおう，窒素，酸素または炭素を有しまたは有せずに｝
C08G79/02	りんを含む連結基
C08G79/025	｛ポリホスファゼン｝
C08G79/04	酸素にまたは酸素および炭素に結合したりん
C08G79/06	炭素のみに結合したりん
C08G79/08	ほう素を含む連結基
C08G79/10	アルミニウムを含む連結基
C08G79/12	すず含む連結基
C08G79/14	炭素，酸素，窒素，いおうおよびけい素以外の２個またはそれ以上の元素を含む連結基
C08G81/00	単量体の不存在下に重合体を相互に反応することにより得られる高分子化合物，例．ブロック重合体（炭素―炭素不飽和結合のみが関与する反応によるものＣ０８Ｆ２９９／００；　｛ポリエステル−アミド　Ｃ０８Ｇ６９／４４；　ポリエステル−イミド　Ｃ０８Ｇ７３／１６；　ポリアミド−イミド　Ｃ０８Ｇ７３／１４；　ポリシロキサン連鎖を含有するブロックまたはグラフト重合体Ｃ０８Ｇ７７／４２｝）
C08G81/02	重合体の少くとも１種が炭素―炭素不飽和結合のみが関与する反応により得られるもの
C08G81/021	｛Ｃ０８ＣまたはＣ０８Ｆの重合体の連鎖のみを含有するブロック重合体あるいはグラフト重合体｝
C08G81/022	｛共役ジエン重合体およびアルケニル芳香族化合物重合体の連鎖を含有するもの｝
C08G81/024	｛Ｃ０８ＣまたはＣ０８Ｆの重合体の連鎖およびＣ０８Ｇの重合体の連鎖を含有するブロックまたはグラフト重合体｝
C08G81/025	｛ポリエーテル連鎖を含有するもの｝
C08G81/027	｛ポリエステルまたはポリカーボネート連鎖を含有するもの｝
C08G81/028	｛ポリイミド連鎖を含有するもの｝
C08G83/00	グループＣ０８Ｇ２／００からＣ０８Ｇ８１／００に含まれない高分子化合物
C08G83/001	｛有機連鎖および無機連鎖を含有する高分子化合物，例．　シリカにグラフトした有機重合体｝
C08G83/002	｛樹脂状高分子｝　　
C08G83/003	
C08G83/004	
C08G83/005	
C08G83/006	
C08G83/007	｛ポリロタキサン；　ポリカテナン｝　
C08G83/008	
C08G85/00	このサブクラスに属する化合物の一般的製造法
C08G85/002	｛重合後の処理｝
C08G85/004	｛化学的後処理による重合体の変性｝
C08G85/006	｛重合反応器内のスケール防止｝
C08G85/008	｛化学薬品を用いた反応容器のクリーニング　（機械的方法　Ｂ０８Ｂ９／０８）｝
C08G2101/00	発泡体
C08G2110/00	
C08G2110/0008	
C08G2110/0016	
C08G2110/0025	
C08G2110/0033	
C08G2110/0041	
C08G2110/005	
C08G2110/0058	
C08G2110/0066	
C08G2110/0075	
C08G2110/0083	
C08G2110/0091	
C08G2115/00	
C08G2115/02	
C08G2115/06	
C08G2120/00	反応射出成形工程用組成物
C08G2125/00	内部離型剤を用いる工程のための組成物
C08G2130/00	活性水素を持つ高分子量化合物と活性水素を持つ他の化合物との混合物で用いられる相溶剤の組成物
C08G2140/00	成形粉末用組成物
C08G2150/00	被覆用組成物（この分類は現在使用されていない）
C08G2150/20	粉末被覆用組成物
C08G2150/50	少なくとも２つの反応成分の流れを吹き付けにより適用する被覆のための組成物
C08G2150/60	発泡用組成物；¨泡または膨張被覆
C08G2150/90	防錆被覆用組成物
C08G2170/00	接着剤用組成物（この分類は現在使用されていない）
C08G2170/20	ホットメルト接着剤用組成物
C08G2170/40	感圧性接着剤用組成物
C08G2170/60	発泡用組成物；¨泡または膨張接着剤
C08G2170/80	水性接着剤用組成物
C08G2170/90	履物に使用される接着剤用組成物
C08G2190/00	ジョイントのシールまたはパッキング用組成物
C08G2210/00	ヒドロゲル製造用組成物
C08G2220/00	ヒドロゲル，エアロゲルおよびキセロゲル以外のゲルの製造用組成物
C08G2230/00	生分解性重合体製造用組成物
C08G2250/00	結晶性重合体製造用組成物
C08G2261/00	
C08G2261/10	
C08G2261/11	
C08G2261/12	
C08G2261/122	
C08G2261/124	
C08G2261/126	
C08G2261/128	
C08G2261/13	
C08G2261/131	
C08G2261/132	
C08G2261/133	
C08G2261/1332	
C08G2261/1334	
C08G2261/1336	
C08G2261/134	
C08G2261/135	
C08G2261/136	
C08G2261/14	
C08G2261/141	
C08G2261/1412	
C08G2261/1414	
C08G2261/142	
C08G2261/1422	
C08G2261/1424	
C08G2261/1426	
C08G2261/1428	
C08G2261/143	
C08G2261/1432	
C08G2261/1434	
C08G2261/144	
C08G2261/145	
C08G2261/1452	
C08G2261/146	
C08G2261/147	
C08G2261/148	
C08G2261/149	
C08G2261/15	
C08G2261/152	
C08G2261/1522	
C08G2261/1523	
C08G2261/1524	
C08G2261/1526	
C08G2261/1528	
C08G2261/1529	
C08G2261/16	
C08G2261/162	
C08G2261/1621	
C08G2261/1622	
C08G2261/1623	
C08G2261/1624	
C08G2261/1625	
C08G2261/1626	
C08G2261/164	
C08G2261/1642	
C08G2261/1644	
C08G2261/1646	
C08G2261/17	
C08G2261/18	
C08G2261/19	
C08G2261/20	
C08G2261/21	
C08G2261/212	
C08G2261/214	
C08G2261/216	
C08G2261/22	
C08G2261/222	
C08G2261/224	
C08G2261/226	
C08G2261/228	
C08G2261/30	
C08G2261/31	
C08G2261/312	
C08G2261/314	
C08G2261/3142	
C08G2261/316	
C08G2261/3162	
C08G2261/32	
C08G2261/322	
C08G2261/3221	
C08G2261/3222	
C08G2261/3223	
C08G2261/3224	
C08G2261/3225	
C08G2261/3226	
C08G2261/3227	
C08G2261/3228	
C08G2261/3229	
C08G2261/323	
C08G2261/324	
C08G2261/3241	
C08G2261/3242	
C08G2261/3243	
C08G2261/3244	
C08G2261/3245	
C08G2261/3246	
C08G2261/3247	
C08G2261/33	
C08G2261/332	
C08G2261/3321	
C08G2261/3322	
C08G2261/3323	
C08G2261/3324	
C08G2261/3325	
C08G2261/3326	
C08G2261/3327	
C08G2261/3328	
C08G2261/334	
C08G2261/3342	
C08G2261/34	
C08G2261/342	
C08G2261/3422	
C08G2261/3424	
C08G2261/344	
C08G2261/3442	
C08G2261/3444	
C08G2261/35	
C08G2261/352	
C08G2261/354	
C08G2261/36	
C08G2261/362	
C08G2261/364	
C08G2261/37	
C08G2261/371	
C08G2261/372	
C08G2261/373	
C08G2261/374	
C08G2261/375	
C08G2261/376	
C08G2261/40	
C08G2261/41	
C08G2261/411	
C08G2261/412	
C08G2261/413	
C08G2261/414	
C08G2261/415	
C08G2261/416	
C08G2261/417	
C08G2261/418	
C08G2261/419	
C08G2261/42	
C08G2261/43	
C08G2261/44	
C08G2261/45	
C08G2261/46	
C08G2261/50	
C08G2261/51	
C08G2261/512	
C08G2261/514	
C08G2261/516	
C08G2261/52	
C08G2261/522	
C08G2261/5222	
C08G2261/524	
C08G2261/5242	
C08G2261/526	
C08G2261/53	
C08G2261/54	
C08G2261/55	
C08G2261/56	
C08G2261/57	
C08G2261/58	
C08G2261/59	
C08G2261/592	
C08G2261/594	
C08G2261/596	
C08G2261/598	
C08G2261/60	
C08G2261/61	
C08G2261/612	
C08G2261/614	
C08G2261/62	
C08G2261/63	
C08G2261/64	
C08G2261/65	
C08G2261/70	
C08G2261/71	
C08G2261/712	
C08G2261/72	
C08G2261/722	
C08G2261/724	
C08G2261/726	
C08G2261/728	
C08G2261/73	
C08G2261/74	
C08G2261/75	
C08G2261/76	
C08G2261/77	
C08G2261/78	
C08G2261/79	
C08G2261/792	
C08G2261/794	
C08G2261/80	
C08G2261/90	
C08G2261/91	
C08G2261/92	
C08G2261/93	
C08G2261/94	
C08G2261/95	
C08G2261/96	
C08G2261/962	
C08G2261/964	
C08G2270/00	相互浸透ネットワーク生成用組成物
C08G2280/00	形状記憶性生成用組成物
C08G2290/00	防曇性生成用組成物
C08G2310/00	農業用または装置
C08G2330/00	断熱材（この分類は現在使用されていない）
C08G2330/50	放出開放セル重合体材料
C08G2340/00	ろ過材
C08G2350/00	音または振動減衰材
C08G2380/00	タイヤ
C08G2390/00	容器
C08G2390/40	容器のための内部被覆
C08G2410/00	靴底
C08G2650/00	
C08G2650/02	
C08G2650/04	
C08G2650/06	
C08G2650/08	
C08G2650/10	
C08G2650/12	
C08G2650/14	
C08G2650/16	
C08G2650/18	
C08G2650/20	
C08G2650/22	
C08G2650/24	
C08G2650/26	
C08G2650/28	
C08G2650/30	
C08G2650/32	
C08G2650/34	
C08G2650/36	
C08G2650/38	
C08G2650/40	
C08G2650/42	
C08G2650/44	
C08G2650/46	
C08G2650/48	
C08G2650/50	
C08G2650/52	
C08G2650/54	
C08G2650/56	
C08G2650/58	
C08G2650/60	
C08G2650/62	
C08G2650/64	
C08G2650/66	
C08G2650/68	
